(57)【要約】  酸成分が存在する系中での化学重合に用いられると共に、使用前の状態では化学重合開始剤を構成する各成分が、互いに化学的に接触不可能な状態に維持された２つ以上の部分開始剤組成物に分割して配合されている化学重合開始剤において、高い保存安定性と高い重合活性とを有する化学重合開始剤、当該化学重合開始剤を用いた接着性組成物、接着性組成物キット、歯科用材料および歯科用材料キット、ならびに、当該接着性組成物の保管方法を提供すること。  （ａ）チオ尿素化合物と、（ｂ）パーオキシエステルと、（ｃ）二価の銅化合物と、（ｄ）アリールボレート化合物とを含む化学重合開始剤、当該化学重合開始剤を用いた接着性組成物、接着性組成物キット、歯科用材料および歯科用材料キット、ならびに、当該接着性組成物の保管方法。【特許請求の範囲】
【請求項１】
（ａ）チオ尿素化合物と、（ｂ）パーオキシエステルと、（ｃ）二価の銅化合物と、（ｄ）アリールボレート化合物とを含むことを特徴とする化学重合開始剤。
【請求項２】
前記（ａ）チオ尿素化合物が、下記一般式（１）で示される化合物であることを特徴とする請求項１に記載の化学重合開始剤。
【化１】
2019131094.tif 000019
〔前記式（１）中、Ｒ１、Ｒ２及びＲ３は、それぞれ水素原子、ヒドロキシル基、置換または無置換のアルキル基、置換又は無置換のシクロアルキル基、置換又は無置換のアリール基、置換又は無置換の複素環基、置換又は無置換のアシル基、置換又は無置換のアラルキル基、または、置換又は無置換のアルケニル基であり、Ｒ２は、Ｒ１およびＲ３から選択されるいずれかの基と結合して環を形成していてもよい。〕
【請求項３】
前記（ｂ）パーオキシエステルが、１０時間半減期温度が８０℃以上であるパーオキシエステルであることを特徴とする請求項１または２に記載の化学重合開始剤。
【請求項４】
前記（ｃ）二価の銅化合物が、二価の銅原子と、二価の銅原子に配位する配位子とを含み、
前記配位子が、ハロゲン原子、酸素原子を含む原子団、および、窒素原子を含む原子団からなる群より選択され、
前記配位子が前記酸素原子を含む原子団である場合は、前記酸素原子を含む原子団が、前記酸素原子を介して前記二価の銅原子に配位し、
前記配位子が前記窒素原子を含む原子団である場合は、前記窒素原子を含む原子団が、前記窒素原子を介して前記二価の銅原子に配位していることを特徴とする請求項１〜３のいずれか１つに記載の化学重合開始剤。
【請求項５】
（ａ）チオ尿素化合物と、（ｂ）パーオキシエステルと、（ｃ）二価の銅化合物と、（ｄ）アリールボレート化合物と、（ｅ）酸性基含有重合性単量体とを含むことを特徴とする接着性組成物。
【請求項６】
（ｆ）酸性基非含有重合性単量体をさらに含むことを特徴とする請求項５に記載の接着性組成物。
【請求項７】
第一の部分組成物と、前記第一の部分組成物と物理的に接触不可能な状態の第二の部分組成物との組み合わせから構成され、
前記第一の部分組成物と前記第二の部分組成物との組み合わせの全体が、（ａ）チオ尿素化合物と、（ｂ）パーオキシエステルと、（ｃ）二価の銅化合物と、（ｄ）アリールボレート化合物と、（ｅ）酸性基含有重合性単量体とからなる５つの成分を少なくとも含み、
前記第一の部分組成物が、前記５つの成分のうち、前記（ａ）チオ尿素化合物と、前記（ｄ）アリールボレート化合物とを主成分として含むと共に、有機過酸化物を実質的に含まず、
前記第二の部分組成物が、前記５つの成分のうち、前記（ｂ）パーオキシエステルと、前記（ｃ）二価の銅化合物と、前記（ｅ）酸性基含有重合性単量体とを主成分として含むと共に、ハイドロパーオキサイドを実質的に含まない、
ことを特徴とする接着性組成物キット。
【請求項８】
前記第一の部分組成物および前記第二の部分組成物から選択される少なくとも一方の組成物が、（ｆ）酸性基非含有重合性単量体をさらに含むことを特徴とする請求項７に記載の接着性組成物キット。
【請求項９】
前記第一の部分組成物および前記第二の部分組成物から選択される少なくとも一方の組成物が、（ｇ）充填材および（ｈ）溶媒からなる群より選択される少なくとも一方の成分をさらに含むことを特徴とする請求項７または８に記載の接着性組成物キット。
【請求項１０】
前記第一の部分組成物が、前記（ａ）チオ尿素化合物と、前記（ｄ）アリールボレート化合物と、（ｆ）酸性基非含有重合性単量体と、（ｇ）充填材とのみからなり、
前記第二の部分組成物が、前記（ｂ）パーオキシエステルと、前記（ｃ）二価の銅化合物と、前記（ｅ）酸性基含有重合性単量体と、（ｆ）酸性基非含有重合性単量体と、（ｇ）充填材とのみからなり、
前記（ａ）チオ尿素化合物が、アセチルチオ尿素のみからなり、
前記（ｂ）パーオキシエステルが、ｔ−ブチルパーオキシ−３，５，５−トリメチルヘキサノエートのみからなり、
前記（ｃ）二価の銅化合物が、酢酸銅（ＩＩ）一水和物のみからなり、
前記（ｄ）アリールボレート化合物が、テトラフェニルホウ素のナトリウム塩のみからなることを特徴とする請求項７に記載の接着性組成物キット。
【請求項１１】
前記第一の部分組成物が、前記（ａ）チオ尿素化合物と、前記（ｄ）アリールボレート化合物と、（ｆ）酸性基非含有重合性単量体と、（ｇ）充填材とのみからなり、
前記第二の部分組成物が、前記（ｂ）パーオキシエステルと、前記（ｃ）二価の銅化合物と、前記（ｅ）酸性基含有重合性単量体と、（ｆ）酸性基非含有重合性単量体と、（ｇ）充填材とのみからなり、
前記（ａ）チオ尿素化合物が、ベンゾイルチオ尿素のみからなり、
前記（ｂ）パーオキシエステルが、ｔ−ブチルパーオキシ−３，５，５−トリメチルヘキサノエートのみからなり、
前記（ｃ）二価の銅化合物が、酢酸銅（ＩＩ）一水和物のみからなり、
前記（ｄ）アリールボレート化合物が、テトラフェニルホウ素のナトリウム塩のみからなることを特徴とする請求項７に記載の接着性組成物キット。
【請求項１２】
請求項５または６に記載の接着性組成物を含むことを特徴とする歯科用材料。
【請求項１３】
請求項７〜１１のいずれか１つに記載の接着性組成物キットを含むことを特徴とする歯科用材料キット。
【請求項１４】
請求項５または６に記載の接着性組成物が、第一の部分組成物と、第二の部分組成物とに分包された状態で保管され、
前記第一の部分組成物が、前記（ａ）チオ尿素化合物と、前記（ｂ）パーオキシエステルと、前記（ｃ）二価の銅化合物と、前記（ｄ）アリールボレート化合物と、前記（ｅ）酸性基含有重合性単量体とからなる５つの成分のうち、前記（ａ）チオ尿素化合物と、前記（ｄ）アリールボレート化合物とを主成分として含むと共に、有機過酸化物を実質的に含まず、
前記第二の部分組成物が、前記５つの成分のうち、前記（ｂ）パーオキシエステルと、前記（ｃ）二価の銅化合物と、（ｅ）酸性基含有重合性単量体とを主成分として含むと共に、ハイドロパーオキサイドを実質的に含まない、
ことを特徴とする接着性組成物の保管方法。
【発明の詳細な説明】
【技術分野】
【０００１】
本発明は、化学重合開始剤、接着性組成物、接着性組成物キット、歯科用材料、歯科用材料キットおよび接着性組成物の保管方法に関する。
【背景技術】
【０００２】
（メタ）アクリレートをベースにした材料は、塗料、印刷材料、接着材、歯科材料などの幅広い分野で使用されている。例えば歯科分野においては、ボンディング材、レジンセメント、レジン強化型グラスアイオノマー、コンポジットレジンなど各種材料に応用されている。これらの材料は通常、ラジカル重合によって硬化される。ラジカルの発生は、光重合開始剤、熱重合開始剤、化学（レドックス）重合開始剤から選ばれる、１種または複数の用途に適した重合開始剤によって行われる。【０００３】
これらの重合開始剤の中で、化学重合開始剤は、光や熱の刺激を与えることのできない場合に特に有用である。化学重合開始剤は、接触すると直ちに反応し得る還元剤と酸化剤との組合せを含むため、通常は、二つ以上に分けて保管される。保管される形態としては、ペースト／ペースト、液体／液体、粉体／液体の組みあわせであり、これらが混合された後、還元剤と酸化剤とが反応することでラジカルが発生する。【０００４】
古くから知られている化学重合開始剤として、過酸化ベンゾイルと三級芳香族アミン化合物とを組合せた化学重合開始剤が挙げられる。しかしながら過酸化ベンゾイルは、熱安定性が低いため保存安定性が悪い。また、三級芳香族アミン化合物は、酸の存在下において失活するため十分な重合活性が得られない。【０００５】
歯科分野において、接着性の付与などの理由から酸を必要とする材料は多い。このため、酸の存在下で高い重合活性を示す化学重合開始剤が求められてきた。酸の存在下で高い重合活性を示す化学重合開始剤としては、ハイドロパーオキサイド類、ケトンパーオキサイド類、パーオキシエステル類、ジアシルパーオキサイド類等の熱安定性の高い有機過酸化物からなる酸化剤と、アミン類、スルフィン酸化合物、チオ尿素化合物、オキシム化合物、遷移金属化合物などからなる還元剤（これらは、単独で還元剤として機能する場合と複数が組み合わされて還元剤として機能する場合があり、総称して重合促進剤と呼ばれることもある。）との組み合わせからなるものが知られている（特許文献１及び２参照）。【０００６】
これらの中でも、ハイドロパーオキサイドとチオ尿素化合物とを組み合わせた化学重合開始剤は、保存安定性が高く、酸存在下で高い活性を示すことから、特に歯科用の化学重合開始剤として好適に使用されており、チオ尿素化合物として特定の化合物を選択したり、或いは銅化合物などのチオ尿素化合物以外の重合促進剤と組み合わせたりすることなどにより、様々な特徴を持たせることもできる。【０００７】
たとえば、特許文献３には、（ａ）第３級炭素と結合している１個または複数個のヒドロペルオキシド基を有するヒドロペルオキシド化合物；（ｂ）チオ尿素誘導体；（ｃ）促進剤として、調製物中で溶解性の銅化合物を有する、重合可能な材料を硬化させるための促進剤を有する二成分開始剤系が開示されている。そして特許文献３には、酸性基を有さないラジカル重合性単量体（以下、「非酸性モノマー」と称す場合がある。）及び前記二成分開始剤系を含む歯科用組成物は、酸成分の非存在下で貯蔵安定性が高く、阻害時間が短く（二成分系開始剤を混合すると直ちに重合を開始し）、酸の添加によって活性が向上することが開示されている。【０００８】
また、特許文献４には、ハイドロパーオキサイド化合物（ａ２）及び特定の構造式で表される置換ピリジルチオ尿素化合物（ａ３）並びに必要に応じてバナジウム化合物（ａ６）及び／又は銅化合物（ａ７）を含有する化学重合開始剤が開示されている。そして、酸性基を有さないラジカル重合性単量体（非酸性モノマー）及び当該化学重合開始剤を含む硬化性組成物は、適切な硬化性を有し、かつ長期間の保存安定性に優れるものであり、更に酸性基含有ラジカル重合性単量体（以下、「酸性モノマー」と称す場合がある。）を含有するプライマーと併用することで優れた接着性を示すものであるとされている。【０００９】
さらに特許文献５には、歯科治療に対する十分な操作時間を確保でき且つ接着性に優れた歯科用硬化性組成物として、（Ａ）酸性基含有重合性単量体（酸性モノマー）を含む重合性単量体と、（Ｂ）チオ尿素誘導体と、（Ｃ）ハイドロパーオキサイド系有機過酸化物と、（Ｄ）水溶性銅化合物と、を含む歯科用硬化性組成物が開示されている。そして、この歯科用硬化性組成物に対して（Ｅ）アリールボレート化合物を更に配合することにより、硬化を促進させ、接着強度を向上させることができるとされている。
【先行技術文献】
【特許文献】
【００１０】
【特許文献１】特開２０１７−０８８６３７号公報
【特許文献２】国際公開ＷＯ２０１７／０９８７２４号パンフレット
【特許文献３】特開２００７−５６０２０号公報
【特許文献４】特開２０１４−２２７３７０号公報
【特許文献５】特開２０１４−１５２１０６号公報
【発明の概要】
【発明が解決しようとする課題】
【００１１】
これら特許文献３乃至５に記載された重合開始剤は、重合性単量体成分等に配合されて硬化性組成物として使用されるものであるが、化学重合開始剤であるため、通常は、何れも２つ以上に分けて（分包して）保管する必要がある。そのため、化学重合開始剤の分割に際しては、硬化性組成物に用いる重合性単量体成分等も分割する。そして、硬化性組成物（接着性組成物）は、分割された重合性単量体成分等の各成分と、分割された化学重合開始剤の各成分とを混合した２つ以上の組成物（以下、「部分組成物」と称す場合がある）の組合せとして構成され、これら部分組成物毎に（分包して）保管するのが一般的である。また、使用直前に、分包して保管された状態の２つ以上の部分組成物を混合して全ての化学重合開始剤成分を含む硬化性組成物を調製する。これにより、混合と同時に化学重合開始剤が機能するため、硬化性組成物が重合・硬化する。【００１２】
このとき、接着に重要な働きをする酸成分は、（１）部分組成物に配合される場合もあれば、（２）部分組成物には配合せずに、２つ以上の部分組成物の組合せから構成される硬化性組成物以外のその他の組成物（以下、「硬化補助組成物」と称す場合がある）に配合される場合もある。なお、（２）後者の場合、硬化補助組成物と硬化性組成物とをこの順に使用するか、あるいは、その逆の順序で使用することにより、硬化補助組成物と硬化性組成物との界面近傍において部分的に両者が混合した組成物が形成されると考えられる。ここで、硬化性組成物が歯科用硬化性組成物である場合、硬化補助組成物としては、たとえば、プライマーなどの前処理剤が挙げられる。【００１３】
化学重合開始剤において保存安定性は重要な因子であるが、上述した使用形態においては、分包された状態の部分組成物の保存安定性が高いことが重要となる。特許文献３及び４における保存安定性も、このような分包された部分組成物の保存安定性を意味している。そして、これら特許文献では、（２）後者の例の保存安定性、すなわち、非酸性モノマーに化学重合開始剤の（分割された）成分を配合した（酸性モノマー等の酸成分を含まない）部分組成物の保存安定性が高いとされている。【００１４】
一方、前記特許文献５に開示される酸性モノマーと化学重合開始剤とを含む歯科用の硬化性組成物では、酸性モノマーの酸性基の反応性が高い。このため、硬化性組成物を２つ以上の部分組成物に分けて分包する際に、各部分組成物に配合される各成分の組み合わせには制約が生じる。たとえば、酸性モノマーとハイドロパーオキサイド系有機過酸化物との組み合わせを含む部分組成物では、長期間保管したときにゲル化が起こるため、このような成分の組合せは好ましくない。【００１５】
このような理由から、特許文献５には、硬化性組成物が、（Ａ）重合性単量体のうち、少なくとも酸性基含有重合性単量体（酸性モノマー）を含む重合性単量体と、（Ｂ）チオ尿素誘導体と、を組み合わせて配合された部分組成物（Ｉ）と、（Ｃ）ハイドロパーオキサイド系有機過酸化物と、（Ｄ）水溶性銅化合物と、を組み合わせて配合された部分組成物（ＩＩ）と、の組み合わせから構成されることが好適であると開示されている。また、特許文献５には、硬化性組成物が（Ｅ）アリールボレート化合物をさらに含む場合、（Ｅ）アリールボレート化合物が、部分組成物（ＩＩ）に配合されることが開示されている。【００１６】
上記特許文献５に開示されている硬化性組成物、特に（Ｅ）アリールボレート化合物を含む硬化性組成物は、歯科用途に適した操作時間を確保できる上に、接着性および硬化性も優れている。このため、この硬化性組成物は、歯科用レジンセメントや歯科用接着剤などの歯科用材料として有用である。しかし、この硬化性組成物の保存安定性については、特許文献５には何らの検討結果も示されていない。そこで、本発明者らが、この硬化性組成物の保存安定性について検討を行った。その結果、本発明者らは、部分組成物（ＩＩ）については、比較的高温化で長期間保存した場合にはゲル化が起こってしまうことを確認した。【００１７】
本発明は上記事情に鑑みてなされたものである。すなわち、本発明は、（ｉ）酸成分が存在する系中での化学重合に用いられると共に、使用前の状態では化学重合開始剤を構成する各成分が、互いに化学的に接触不可能な状態に維持された２つ以上の組成物（以下、「部分開始剤組成物」と称す場合がある）に分割して配合されている化学重合開始剤において、高い保存安定性と高い重合活性とを有する化学重合開始剤、（ｉｉ）当該化学重合開始剤を用いた接着性組成物、接着性組成物キット、歯科用材料および歯科用材料キット、ならびに、（ｉｉｉ）当該接着性組成物の保管方法を提供することを課題とする。
【課題を解決するための手段】
【００１８】
上記課題は以下の本発明により達成される。すなわち、
本発明の化学重合開始剤は、（ａ）チオ尿素化合物と、（ｂ）パーオキシエステルと、（ｃ）二価の銅化合物と、（ｄ）アリールボレート化合物とを含むことを特徴とする。【００１９】
本発明の化学重合開始剤の一実施形態は、（ａ）チオ尿素化合物が、下記一般式（１）で示される化合物であることが好ましい。【００２０】
【化１】
2019131094.tif 000002
【００２１】
〔式（１）中、Ｒ１、Ｒ２及びＲ３は、それぞれ水素原子、ヒドロキシル基、置換または無置換のアルキル基、置換又は無置換のシクロアルキル基、置換又は無置換のアリール基、置換又は無置換の複素環基、置換又は無置換のアシル基、置換又は無置換のアラルキル基、または、置換又は無置換のアルケニル基であり、Ｒ２は、Ｒ１およびＲ３から選択されるいずれかの基と結合して環を形成していてもよい。〕【００２２】
本発明の化学重合開始剤の他の実施形態は、（ｂ）パーオキシエステルが、１０時間半減期温度が８０℃以上であるパーオキシエステルであることが好ましい。【００２３】
本発明の化学重合開始剤の他の実施形態は、（ｃ）二価の銅化合物が、二価の銅原子と、二価の銅原子に配位する配位子とを含み、配位子が、ハロゲン原子、酸素原子を含む原子団、および、窒素原子を含む原子団からなる群より選択され、配位子が酸素原子を含む原子団である場合は、酸素原子を含む原子団が、酸素原子を介して二価の銅原子に配位し、配位子が窒素原子を含む原子団である場合は、窒素原子を含む原子団が、窒素原子を介して二価の銅原子に配位していることが好ましい。【００２４】
本発明の接着性組成物は、（ａ）チオ尿素化合物と、（ｂ）パーオキシエステルと、（ｃ）二価の銅化合物と、（ｄ）アリールボレート化合物と、（ｅ）酸性基含有重合性単量体とを含むことを特徴とする。【００２５】
本発明の接着性組成物の一実施形態は、（ｆ）酸性基非含有重合性単量体をさらに含むことが好ましい。【００２６】
本発明の接着性組成物キットは、第一の部分組成物と、第一の部分組成物と物理的に接触不可能な状態の第二の部分組成物との組み合わせから構成され、第一の部分組成物と第二の部分組成物との組み合わせの全体が、（ａ）チオ尿素化合物と、（ｂ）パーオキシエステルと、（ｃ）二価の銅化合物と、（ｄ）アリールボレート化合物と、（ｅ）酸性基含有重合性単量体とからなる５つの成分を少なくとも含み、第一の部分組成物が、５つの成分のうち、（ａ）チオ尿素化合物と、（ｄ）アリールボレート化合物とを主成分として含むと共に、有機過酸化物を実質的に含まず、第二の部分組成物が、５つの成分のうち、（ｂ）パーオキシエステルと、（ｃ）二価の銅化合物と、（ｅ）酸性基含有重合性単量体とを主成分として含むと共に、ハイドロパーオキサイドを実質的に含まない、ことを特徴とする。【００２７】
本発明の接着性組成物キットの一実施形態は、第一の部分組成物および第二の部分組成物から選択される少なくとも一方の組成物が、（ｆ）酸性基非含有重合性単量体をさらに含むことが好ましい。【００２８】
本発明の接着性組成物キットの他の実施形態は、第一の部分組成物および第二の部分組成物から選択される少なくとも一方の組成物が、（ｇ）充填材および（ｈ）溶媒からなる群より選択される少なくとも一方の成分をさらに含むことが好ましい。【００２９】
本発明の接着性組成物キットの他の実施形態は、第一の部分組成物が、（ａ）チオ尿素化合物と、（ｄ）アリールボレート化合物と、（ｆ）酸性基非含有重合性単量体と、（ｇ）充填材とのみからなり、第二の部分組成物が、（ｂ）パーオキシエステルと、（ｃ）二価の銅化合物と、（ｅ）酸性基含有重合性単量体と、（ｆ）酸性基非含有重合性単量体と、（ｇ）充填材とのみからなり、（ａ）チオ尿素化合物が、アセチルチオ尿素のみからなり、（ｂ）パーオキシエステルが、ｔ−ブチルパーオキシ−３，５，５−トリメチルヘキサノエートのみからなり、（ｃ）二価の銅化合物が、酢酸銅（ＩＩ）一水和物のみからなり、（ｄ）アリールボレート化合物が、テトラフェニルホウ素のナトリウム塩のみからなることが好ましい。【００３０】
本発明の接着性組成物キットの他の実施形態は、第一の部分組成物が、（ａ）チオ尿素化合物と、（ｄ）アリールボレート化合物と、（ｆ）酸性基非含有重合性単量体と、（ｇ）充填材とのみからなり、第二の部分組成物が、（ｂ）パーオキシエステルと、（ｃ）二価の銅化合物と、（ｅ）酸性基含有重合性単量体と、（ｆ）酸性基非含有重合性単量体と、（ｇ）充填材とのみからなり、（ａ）チオ尿素化合物が、ベンゾイルチオ尿素のみからなり、（ｂ）パーオキシエステルが、ｔ−ブチルパーオキシ−３，５，５−トリメチルヘキサノエートのみからなり、（ｃ）二価の銅化合物が、酢酸銅（ＩＩ）一水和物のみからなり、（ｄ）アリールボレート化合物が、テトラフェニルホウ素のナトリウム塩のみからなることが好ましい。【００３１】
本発明の歯科用材料は、本発明の接着性組成物を含むことを特徴とする。【００３２】
本発明の歯科用材料キットは、本発明の接着性組成物キットを含むことを特徴とする。【００３３】
本発明の接着性組成物の保管方法は、本発明の接着性組成物が、第一の部分組成物と、第二の部分組成物とに分包された状態で保管され、第一の部分組成物が、（ａ）チオ尿素化合物と、（ｂ）パーオキシエステルと、（ｃ）二価の銅化合物と、（ｄ）アリールボレート化合物と、（ｅ）酸性基含有重合性単量体とからなる５つの成分のうち、（ａ）チオ尿素化合物と、（ｄ）アリールボレート化合物とを主成分として含むと共に、有機過酸化物を実質的に含まず、第二の部分組成物が、５つの成分のうち、（ｂ）パーオキシエステルと、（ｃ）二価の銅化合物と、（ｅ）酸性基含有重合性単量体とを主成分として含むと共に、ハイドロパーオキサイドを実質的に含まない、ことを特徴とする。
【発明の効果】
【００３４】
本発明によれば、（ｉ）酸成分が存在する系中での化学重合に用いられると共に、使用前の状態では化学重合開始剤を構成する各成分が、互いに化学的に接触不可能な状態に維持された２つ以上の部分開始剤組成物に分割して配合されている化学重合開始剤において、高い保存安定性と高い重合活性とを有する化学重合開始剤、（ｉｉ）当該化学重合開始剤を用いた接着性組成物、接着性組成物キット、歯科用材料および歯科用材料キット、ならびに、（ｉｉｉ）当該接着性組成物の保管方法を提供することができる。
【発明を実施するための形態】
【００３５】
Ｉ．化学重合開始剤
本実施形態の化学重合開始剤は、（ａ）チオ尿素化合物、（ｂ）パーオキシエステル、（ｃ）二価の銅化合物及び（ｄ）アリールボレート化合物を含むことを特徴とする。
【００３６】
本実施形態の化学重合開始剤は、酸成分が存在する系中での化学重合に用いられる。そして、化学重合開始剤を使用する前の状態では化学重合開始剤を構成する各成分が、互いに化学的に接触不可能な状態に維持された２つ以上の部分開始剤組成物の組合せから構成される。また、２つ以上の部分開始剤組成物から選択される少なくともいずれかの部分開始剤組成物は酸成分と混合した状態で存在する。
【００３７】
なお、本願明細書において、「化学的に接触不可能な状態」とは、（１）一の組成物と他の組成物とが「物理的に接触不可能な状態」である場合、あるいは、（２）一の組成物と他の組成物とが物理的に接触可能な状態であっても、一の組成物と他の組成物との間で一方向あるいは双方向の分子拡散が生じない場合を意味する。後者（２）の具体例としては、化学重合開始剤を保管する際の温度環境において、一の組成物と他の組成物とが完全に固化した状態で互いに接触している状態などが挙げられる。
【００３８】
また、本願明細書において、「物理的に接触不可能な状態」とは、一の組成物と他の組成物とが両者間での分子拡散を阻害する阻害部材によって分離されている状態を意味する。阻害部材としては、一般的には、容器や袋の素材として好適に用いられる樹脂、ガラス、金属、セラミックスなどの固体部材が用いられるが、一の組成物と他の組成物との間の分子拡散を阻害できるのであれば、液体を用いてもよいし、気体を用いてもよい。「物理的に接触不可能な状態」の典型例としては、たとえば、外気および外光を遮断する容器内に密封された状態で１種類の組成物が保管されている状態が挙げられる。
【００３９】
高い保存安定性と高い重合活性とを有する化学重合開始剤を得るために、本発明者らは、特許文献５に開示された酸成分を含む硬化性組成物に配合されている典型的な化学重合開始剤（ハイドロパーオキサイド、チオ尿素化合物、銅化合物およびアリールボレート化合物の組み合わせからなる化学重合開始剤）について検討した。その結果、本発明者らは、（ｉ）多種多様な有機過酸化物の中でパーオキシエステルは、特異的に酸性モノマーと安定に共存し得ることと、（ｉｉ）特許文献５に開示された化学重合開始剤において、ハイドロパーオキサイドの代わりにパーオキシエステルを選択し、更にこれを二価の銅化合物と併用すると、酸成分の存在下において高い重合活性が得られることと、（ｉｉｉ）このようなパーオキシエステルと二価の銅化合物とを含む化学重合開始剤を用いた接着性組成物（硬化性組成物）において高い硬化性および／または接着性が得られることと、を見出した。
【００４０】
また、本発明者らは、上述した特許文献５に記載の化学重合開始剤を改良して得られた本実施形態の化学重合開始剤において、この化学重合開始剤を２つの部分開始剤組成物の組合せから構成し、各々の部分開始剤組成物を構成する成分の組合せを特定のものとした際に、各々の部分開始剤組成物の保存安定性が高くなることを見出した。ここで、本実施形態の化学重合開始剤において、高い保存安定性が得られる部分開始剤組成物の組合せとしては、特に制限されるものではない。しかしながら、本実施形態の化学重合開始剤が２つ以上の部分開始剤組成物から構成される場合、複数種類の部分開始剤組成物のうち、パーオキシエステルを少なくとも含む部分開始剤組成物（但し、酸成分と混合される部分開始剤組成物に限る）がハイドロパーオキサイドを実質的に含まないことが好ましい。
【００４１】
なお、実用上の観点からは、本実施形態の化学重合開始剤は２つの部分開始剤組成物の組合せから構成されることが好適である。この場合、保存安定性をより高くできる２つの部分開始剤組成物の組合せとしては、下記に示す組成を有する第一の部分開始剤組成物と第二の部開始剤組成物との組み合わせが特に好適である。
＜第一の部分開始剤組成物＞
１．主成分として含まれる成分
（ａ）チオ尿素化合物
（ｄ）アリールボレート化合物
２．実質的に含まれない成分
・有機過酸化物
＜第二の部分開始剤組成物＞
１．主成分として含まれる成分
（ｂ）パーオキシエステル
（ｃ）二価の銅化合物
２．実質的に含まれない成分
・ハイドロパーオキサイド
＜酸成分と混合される部分開始剤組成物＞
・第二の部分開始剤組成物
【００４２】
ここで、本実施形態の化学重合開始剤を用いた接着性組成物あるいは接着性組成物キットを調製する場合、第一の部分開始剤組成物を含む第一の部分組成物と、第二の部分開始剤組成物を含む第二の部分組成物との組み合わせとして構成される。
【００４３】
なお、本願明細書において「主成分」とは、２つの組成物の組合せの全体に含まれる特定の成分の全量を１００質量％とした場合において、２つの組成物のうちのいずれか一方側にのみ特定の成分が９８質量％以上配合されていることを意味する。たとえば、２つの組成物のうちの一方の組成物に特定の成分が９８質量％含まれる場合、特定の成分は、一方の組成物の主成分である。この場合、２つの組成物のうちの他方の組成物には特定の成分の残りの量（２質量％）が含まれる。一方の組成物に主成分として含まれる特定の成分は９８質量％以上であればよいが、９９質量％以上が好ましく、９９．５質量％以上がより好ましく、９９．９質量％以上がさらに好ましく、１００質量％が最も好ましい。
【００４４】
また、本実施形態の化学重合開始剤が２つの部分開始剤組成物の組合せから構成される場合、さらには、本実施形態の化学重合開始剤を用いた接着性組成物および接着性組成物キットが２つの部分組成物の組合せから構成される場合、本願明細書において「有機過酸化物が実質的に含まない」および「パーオキシエステルを実質的に含まない」とは以下に説明する内容を意味する。
【００４５】
すなわち、第一の部分開始剤組成物およびこれを含む第一の部分組成物において、「有機過酸化物が実質的に含まれない」とは、（ａ）チオ尿素化合物（すなわち還元剤）が含まれる部分開始剤組成物（および当該部分開始剤組成物を含む部分組成物）中において、（１）有機過酸化物（酸化剤）を含有しない場合（有機過酸化物の含有量が０質量％）、あるいは、（２）（１）有機過酸化物を含有しない場合と比較したときにおいて、保存安定性について明らかな有意差が認められない範囲で微量の有機過酸化物が含有される場合、を意味する。ここで、上記（２）に示す場合、部分開始剤組成物に含まれる（ａ）チオ尿素化合物の含有量に対して、有機過酸化物の含有量がモル比で０を超え１／１００以下であることが好ましく０を超え１／５００以下であることがより好ましい。
【００４６】
また、第二の部分開始剤組成物およびこれを含む第二の部分組成物において、「ハイドロパーオキサイドを実質的に含まない」とは、（ｂ）パーオキシエステルが少なくとも含まれる部分開始剤組成物（およびこの部分開始剤組成物と酸成分とを含む部分組成物）中において、（１）ハイドロパーオキサイドを含有しない場合（ハイドロパーオキサイドの含有量が０質量％）、あるいは、（２）（１）ハイドロパーオキサイドを含有しない場合と比較したときにおいて、保存安定性および重合活性について明らかな有意差が認められない範囲で微量のハイドロパーオキサイドが化学重合開始剤に含有される場合、を意味する。ここで、上記（２）における微量のハイドロパーオキサイドの量は、第二の部分組成物中の酸性モノマーの種類や量などにもよるため一概に規定することはできないが、たとえば第二の部分開始剤組成物に含まれる（ｂ）パーオキシエステル（ＰＥ）とハイドロパーオキサイド（ＨＰ）とのモル比：ＨＰ／ＰＥで表すと、通常は０を超え２／１００以下程度の範囲であり、より好ましくは０を超え１／３００以下程度の範囲である。
【００４７】
本実施形態の化学重合開始剤において、上述した高い重合活性が得られる理由は必ずしも明らかではないが、本発明者らは以下のように推測している。まず、本発明者らは、銅化合物として一価の銅化合物のみを使用した場合、（ｉ）化学重合開始剤やこれを用いた接着性組成物を構成する各種成分をどのように組み合わせても保存安定性を高くすることができないこと、および、（ｉｉ）第一の部分開始剤組成物を含む第一の部分組成物と、第二の部分開始剤組成物を含む第二の部分組成物とを各々調製した直後に混合した場合には十分な接着性が得られない傾向があること、を確認した。
【００４８】
この事実からは、本実施形態の化学重合開始剤が高い重合活性を示す理由は、以下のとおりであると推測される。まず、第一の部分開始剤組成物（あるいは第一の部分組成物）と、第二の部分開始剤組成物（あるいは第二の部分組成物）とを混合した場合、まずチオ尿素化合物が、二価の銅化合物に接触することにより二価の銅化合物を構成する二価の銅原子に配位すると同時に二価の銅原子を一価に還元する。次に、この還元反応により得られた銅錯体とパーオキシエステルとが接触することにより高活性な（ラジカルを発生させ易い）活性錯合体が形成される。そして、ラジカル発生を伴うレドックス反応により一価の銅原子は再び二価に酸化される。このように、一旦、一価に還元された銅原子が再び二価に酸化されることで、（失活したり消費されたりすることなく触媒的に）前記活性錯合体の形成に再利用されるという循環プロセスが繰り返されるため、本実施形態の化学重合開始剤が高い重合活性を示すものと推測される。
【００４９】
また、本実施形態の化学重合開始剤はアリールボレート化合物を含む。このため、本実施形態の化学重合開始剤を含む接着性組成物（硬化性組成物）あるいは接着性組成物キット（硬化性組成物キット）においては、アリールボレート化合物に起因して接着性組成物あるいは接着性組成物キットの硬化性および／または接着性をより向上させることができる。
【００５０】
また、本発明者らが検討したところ、特許文献５に開示の化学重合開始剤およびこれを用いた硬化性組成物と比較して、本実施形態の化学重合開始剤およびこれを用いた接着性組成物あるいは接着性組成物キットは、保存安定性にも優れていることを確認した。特に、第一の部分開始剤組成物を含む第一の部分組成物と、第二の部分開始剤組成物を含む第二の部分組成物との組み合わせから構成される本実施形態の接着性組成物あるいは接着性組成物キットは、本実施形態の接着性組成物を構成する各成分を二つの部分組成物に分割する際に考え得る多様な組み合わせの中で特に高い保存安定性を示す。本実施形態の化学重合開始剤およびこれを用いた接着性組成物および接着性組成物キットの保存安定性が高くなる主要因は、本発明者等によって確認された“酸モノマーと安定に共存できる”という特異性を有するパーオキシエステルをハイドロパーオキサイドの代わりに用いた点にあると思われる。また、第一の部分組成物と第二の部分組成物との組合わせから構成される本実施形態の接着性組成物および接着性組成物キットが、異なる組成を有する部分組成物同士を組み合わせた接着性組成物および接着性組成物キットよりも高い保存安定性を示す理由の詳細は不明である。しかし、この高い保存安定性は、（ｉ）ハイドロパーオキサイドをパーオキシエステルにより代替したことと、（ｉｉ）第一の部分開始剤組成物（あるいは第一の部分組成物）を構成する主要な成分の組合せ、および、第二の部分開始剤組成物（あるいは第二の部分組成物）を構成する主要な成分の組合せを、上記に一例を示したように特定の組合せにしたことと、に起因していると推定される。
【００５１】
次に、本実施形態の化学重合開始剤に用いられる（ａ）チオ尿素化合物、（ｂ）パーオキシエステル、（ｃ）二価の銅化合物、（ｄ）アリールボレート化合物に加え、さらに、（ａ）−（ｄ）成分以外に必要に応じてさらに添加可能なその他の成分について以下に詳細を説明する。
【００５２】
＜（ａ）チオ尿素化合物＞
チオ尿素化合物としては、公知のチオ尿素化合物であればいずれも用いることができる。なお、チオ尿素化合物とは、＝Ｎ−Ｃ（＝Ｓ）−Ｎ＝の構造を有する化合物を指す。
中でも、下記一般式（１）で示されるチオ尿素化合物を使用することが好ましい。
【００５３】
【化２】
2019131094.tif 000003
【００５４】
ここで、一般式（１）中、Ｒ１、Ｒ２及びＲ３は、それぞれ、水素原子、ヒドロキシル基、置換又は無置換のアルキル基、置換又は無置換のシクロアルキル基、置換又は無置換のアリール基、置換又は無置換の複素環基、置換又は無置換のアシル基、置換又は無置換のアラルキル基、または、置換又は無置換のアルケニル基であり、Ｒ２は、Ｒ１およびＲ３から選択されるいずれかの基と結合して環を形成していてもよい。
【００５５】
置換又は無置換のアルキル基としては、直鎖状アルキル基あるいは分岐状アルキル基のいずれでもよいが、炭素数炭素数１〜３０のアルキル基が好ましく、炭素数炭素数１〜５のアルキル基がより好ましい。また、当該アルキル基を構成する水素原子が置換基により置換されている場合、この置換基としては、（ａ）フッ素原子、塩素原子、臭素原子等のハロゲン原子、（ｂ）水酸基、（ｃ）ニトロ基、（ｄ）シアノ基、（ｅ）フェニル基、ニトロフェニル基、クロロフェニル基等の炭素数６〜１０のアリール基、（ｆ）メトキシ基、エトキシ基、プロポキシ基等の炭素数１〜５のアルコキシ基、（ｇ）アセチル基等の炭素数２〜５のアシル基、（ｈ）テトラヒドロフラン基等が例示される。また当該置換基の数及び位置も特に限定されないが、当該置換基の数については、３つ以下が好ましく、１つがより好ましい。
【００５６】
置換又は無置換のシクロアルキル基としては、単環構造、および、２もしくは３つの単環が結合した多環構造から選択されるいずれかの環構造を有し、かつ、炭素数が３〜１４（但し、当該炭素数からは、置換基を構成する炭素原子を除く）であるシクロアルキル基が好ましい。また、当該シクロアルキル基を構成する水素原子が置換基により置換されている場合、この置換基としては、上記アルキル基の置換基として例示された基（ａ）〜（ｈ）、および、（ｉ）メチル基、エチル基、ブチル基等の炭素数１〜５のアルキル基が例示される。また、当該置換基の数及び位置も特に限定されないが、当該置換基の数については、３つ以下が好ましく、１つがより好ましい。
【００５７】
置換又は無置換のアリール基としては、単環構造、および、２もしくは３つの単環が縮合した縮合多環構造から選択されるいずれかの環構造を有し、かつ、炭素数が６〜１４（但し、当該炭素数からは、置換基を構成する炭素原子を除く）であるアリール基が好ましい。当該アリール基を構成する水素原子が置換基により置換されている場合、この置換基としては、上記シクロアルキル基の置換基として例示された基（ａ）〜（ｉ）を挙げることができる。また、当該置換基の数及び位置も特に限定されないが、当該置換基の数については、３つ以下が好ましく、１つがより好ましい。
【００５８】
置換又は無置換の複素環基としては、単環構造、および、２もしくは３つの単環が縮合した縮合多環構造から選択されるいずれかの環構造を有し、かつ、当該環構造の骨格を構成する原子数が３〜１４の複素環基が好ましい。当該複素環基を構成する水素原子が置換基により置換されている場合、この置換基としては、上記シクロアルキル基の置換基（ａ）〜（ｉ）として例示された基を挙げることができる。また、当該置換基の数及び位置も特に限定されないが、当該置換基の数については、３つ以下が好ましく、１つがより好ましい。
【００５９】
また、置換又は無置換のアシル基としては、炭素数が２〜２０のものが好ましい。当該アシル基を構成する水素原子が置換基により置換されている場合、この置換基としては、上記シクロアルキル基で例示した置換基（ａ）〜（ｉ）を挙げることができる。
【００６０】
また、置換又は無置換のアラルキル基としては、炭素数が７〜２０のもの（但し、当該炭素数からは、置換基を構成する炭素を除く）が好ましい。当該アラルキル基を構成する水素原子が置換基により置換されている場合、この置換基としては、上記シクロアルキル基で例示した置換基（ａ）〜（ｉ）を挙げることができる。
【００６１】
また、置換又は無置換のアルケニル基としては、炭素数が７〜２０のもの（但し、当該炭素数からは、置換基を構成する炭素を除く）が好ましい。当該アルケニル基を構成する水素原子が置換基により置換されている場合、この置換基としては、上記シクロアルキル基で例示した置換基（ａ）〜（ｉ）を挙げることができる。
【００６２】
また、Ｒ１とＲ２とが結合して形成される環としては、エチレンイミン、アザシクロブタン、ピロリジン、ピペリジン、ヘキサメチレンイミン等が挙げられる。Ｒ１とＲ３とは結合して形成される環としては、エチレンチオ尿素、プロピレンチオ尿素、ブチレンチオ尿素等が挙げられる。
【００６３】
一般式（１）で示されるチオ尿素化合物の中でも、保存安定性の観点から、Ｒ１、Ｒ２及びＲ３のうち少なくとも２つの基が水素原子であり、残りの１つの基が置換基であることが好ましい。例えば、Ｒ２とＲ３とが水素原子であり、Ｒ１がアシル基であるチオ尿素化合物が最も好適である。
【００６４】
好適に使用できるチオ尿素化合物としては、チオ尿素、メチルチオ尿素、エチルチオ尿素、ｎ−プロピルチオ尿素、イソプロピルチオ尿素、シクロヘキシルチオ尿素、ベンジルチオ尿素、フェニルチオ尿素、アセチルチオ尿素、ベンゾイルチオ尿素、アダマンチルチオ尿素、１−（２−ピリジル）−２−チオ尿素、１−（２−テトラヒドロフルフリル）−２−チオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジ−イソプロピルチオ尿素、Ｎ，Ｎ’−ジシクロヘキシルチオ尿素、Ｎ，Ｎ’−ジフェニルチオ尿素、トリメチルチオ尿素、トリエチルチオ尿素、トリ−ｎ−プロピルチオ尿素、トリイソプロピルチオ尿素、トリシクロヘキシルチオ尿素、テトラメチルチオ尿素、テトラエチルチオ尿素、テトラ−ｎ−プロピルチオ尿素、テトライソプロピルチオ尿素、テトラシクロヘキシルチオ尿素、エチレンチオ尿素、４，４’−ジメチルエチレンチオ尿素等を挙げることができる。最も好適なチオ尿素化合物の具体例としては、アセチルチオ尿素またはベンゾイルチオ尿素が挙げられる。
【００６５】
また、チオ尿素化合物は、１種類のみを用いてもよく、２種類以上を組み合わせて用いてもよい。２種以上のチオ尿素化合物を使用する場合、基準となる質量は、それらチオ尿素化合物の合計質量である。
【００６６】
本実施形態の化学重合開始剤において、前記（ａ）チオ尿素化合物の配合量は、特に制限されるものではないが、（ｂ）パーオキシエステル１００質量部当たり、４質量部〜４８００質量部とすることが好ましい。この範囲を満足することにより、高い重合活性と、高い保存安定性を発揮することができる。より高い重合活性と、より高い保存安定性とを発揮するためには、パーオキシエステル１００質量部当たり、１３質量部〜８７５質量部とすることがより好ましく、２７質量部〜６００質量部とすることがさらに好ましい。
【００６７】
＜（ｂ）パーオキシエステル＞
（ｂ）パーオキシエステルとは、Ｒ−Ｃ（＝Ｏ）−Ｏ−Ｏ−Ｒ’（ただし、Ｒ、Ｒ’は任意の有機基）またはＲ−Ｏ−Ｃ（＝Ｏ）−Ｏ−Ｏ−Ｒ’（ただし、Ｒ、Ｒ’は任意の有機基）で示される構造を有する化合物である。本実施形態の化学重合開始剤では、このような構造を有するパーオキシエステルが特に制限なく使用できる。好適に使用できるパーオキシエステルを具体的に例示すれば、クミルパーオキシネオデカノエート、１，１，３，３−テトラメチルブチルパーオキシデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、１，１，３，３−テトラメチルブチルパーオキシ−２−エチルヘキサノエート、２，５−ジメチル２，５−ジ（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ヘキシルパーオキシイソプロピルモノカーボネート、ｔ−ブチルパーオキシ−３，５，５−トリメチルヘキサノエート、ｔ−ブチルパーオキシラウレート、ｔ−ブチルパーオキシイソプロピルモノカーボネート、ｔ−ブチルパーオキシ−２−エチルヘキシルモノカーボネート、ｔ−ヘキシルパーオキシベンゾエート、２，５−ジ（ベンゾイルパーオキシ）ヘキサン、ｔ−ブチルパーオキシアセテート、ｔ−ブチルパーオキシ−３−メチルベンゾエート、ｔ−ブチルパーオキシベンゾエート等を挙げことができる。これらの中でも、重合活性及び保存安定性の観点から、１０時間半減期温度が８０℃以上のパーオキシエステルが好適に用いられ、ｔ−ブチルパーオキシ−３，５，５−トリメチルヘキサノエート、ｔ−ブチルパーオキシラウレート、ｔ−ブチルパーオキシ−２−エチルヘキシルモノカーボネート、ｔ−ブチルパーオキシアセテート、ｔ−ブチルパーオキシベンゾエート等が特に好適に用いられる。
【００６８】
前記（ｂ）パーオキシエステルは１種類のみを用いてもよく、２種類以上を組み合わせて用いてもよい。２種以上の（ｂ）パーオキシエステルを使用する場合、基準となる質量は、それら（ｂ）パーオキシエステルの合計質量である。
【００６９】
＜（ｃ）二価の銅化合物＞
本実施形態の化学重合開始剤では、銅化合物として二価の銅化合物を使用する。なお、本実施形態の化学重合開始剤では、二価の銅化合物と共に一価の銅化合物を併用することもできるが、保存安定性の観点からは、本実施形態の化学重合開始剤中に一価の銅化合物は保存安定性に影響が出ない程度に微量含有される程度に留まるか、あるいは、実質的に含有されないことが好ましい。この場合、特に、第二の部分開始剤組成物中に一価の銅化合物が実質的に含有されないことが好ましい。第二の部分開始剤組成物中に一価の銅化合物が含有される場合、一価の銅化合物がパーオキシエステルの還元剤として作用し、保存安定性が劣化する場合がある。
【００７０】
（ｃ）二価の銅化合物は、水和物であっても無水物であってもよい。好適に使用できる二価の銅化合物を例示すれば、塩化銅（ＩＩ）、硫酸銅（ＩＩ）五水和物、硝酸銅（ＩＩ）、トリフルオロメタン硫酸銅（ＩＩ）、酢酸銅（ＩＩ）一水和物、アセチルアセトン銅（ＩＩ）、ナフテン酸銅（ＩＩ）、サリチル酸銅（ＩＩ）、安息香酸銅（ＩＩ）、メタクリル酸銅（ＩＩ）、フタル酸ブチル銅（ＩＩ）、グルコン酸銅（ＩＩ）、ジクロロ（１，１０−フェナントロリン）銅（ＩＩ）、エチレンジアミン四酢酸銅（ＩＩ）二ナトリウム四水和物、ジメチルジチオカルバミン酸銅（ＩＩ）、ジエチルチオカルバミン酸銅（ＩＩ）、ヘキサフルオロアセチルアセトナト銅（ＩＩ）、ビス（１，３−プロパンジアミン）銅（ＩＩ）ジクロリド、ビス（８−キノリノラト）銅（ＩＩ）、等を挙げることができる。これら二価の銅化合物は１種類のみを用いてもよく、２種類以上を組み合わせて用いてもよい。
【００７１】
これら二価の銅化合物の中でも、保存安定性の高さと、（ｂ）チオ尿素化合物との作用性の高さとから、二価の銅化合物を構成する二価の銅原子に配位する配位子が、（ｉ）ハロゲン原子、（ｉｉ）酸素原子を含む原子団、または、（ｉｉｉ）窒素原子を含む原子団であることが好ましい。特に、配位子としては、（ｉｉ）酸素原子を含む原子団であることがより好ましく、このような配位子を有する二価の銅化合物としては、たとえば、硫酸銅（ＩＩ）、酢酸銅（ＩＩ）一水和物、アセチルアセトン銅（ＩＩ）が挙げられる。なお、（ｉｉ）配位子が酸素原子を含む原子団である場合は、酸素原子を含む原子団が、酸素原子を介して前記二価の銅原子に配位し、（ｉｉｉ）配位子が窒素原子を含む原子団である場合は、窒素原子を含む原子団が、窒素原子を介して前記二価の銅原子に配位するものである。
【００７２】
本実施形態の化学重合開始剤において、前記（ｃ）二価の銅化合物の配合量（２種以上の化合物を含む場合は総配合量）は、特に制限されるものではないが、（ｂ）パーオキシエステル１００質量部当たり、０．００２質量部〜２５０質量部とすることが好ましい。この範囲を満足することにより、高い重合活性と、高い保存安定性を発揮することができる。より高い重合活性と、より高い保存安定性とを発揮するためには、パーオキシエステル１００質量部当たり、０．００８質量部〜２０質量部とすることがより好ましく、０．０３質量部〜８質量部とすることがさらに好ましい。
【００７３】
＜（ｄ）アリールボレート化合物＞
アリールボレート化合物は、分子中に少なくとも１個のホウ素−アリール結合を有する化合物であれば特に限定されないが、下記一般式（２）で示される化合物を用いることが好適である。
【００７４】
【化３】
2019131094.tif 000004
【００７５】
一般式（２）中、Ｒ１０、Ｒ２０及びＲ３０は、それぞれ、置換又は無置換のアルキル基、置換又は無置換のアリール基、置換又は無置換のアラルキル基、または、置換又は無置換のアルケニル基であり、Ｒ４０、及びＲ５０は、それぞれ独立に、水素原子、ハロゲン原子、置換又は無置換のアルキル基、または、置換又は無置換のフェニル基であり、Ｌ＋は、金属陽イオン、４級アンモニウムイオン、４級ピリジニウムイオン、４級キノリニウムイオン、または、ホスホニウムイオンである。
【００７６】
一般式（２）において、Ｒ１０、Ｒ２０、Ｒ３０として選択される置換又は無置換のアルキル基としては、直鎖状アルキル基あるいは分岐状アルキル基のいずれでもよいが、炭素数３〜３０、特に炭素数４〜２０の直鎖状アルキル基であることが好ましい。また、当該アルキル基を構成する水素原子が置換基により置換されている場合、この置換基としては、（ａ）フッ素原子、塩素原子、臭素原子等のハロゲン原子、（ｂ）水酸基、（ｃ）ニトロ基、（ｄ）シアノ基、（ｅ）フェニル基、ニトロフェニル基、クロロフェニル基等の炭素数６〜１０のアリール基、（ｆ）メトキシ基、エトキシ基、プロポキシ基等の炭素数１〜５のアルコキシ基、（ｇ）アセチル基等の炭素数２〜５のアシル基等が例示される。また当該置換基の数及び位置も特に限定されないが、当該置換基の数については、３つ以下が好ましく、１つがより好ましい。
【００７７】
Ｒ１０、Ｒ２０、Ｒ３０として選択される置換又は無置換のアリール基としては、単環構造、および、２もしくは３つの単環が縮合した縮合多環構造から選択されるいずれかの環構造を有し、かつ、炭素数６〜１４（但し、当該炭素数からは、置換基を構成する炭素原子を除く）であるアリール基であることが好ましい。当該アリール基を構成する水素原子が置換基により置換されている場合、この置換基としては、上記アルキル基の置換基として例示された基（ａ）〜（ｇ）、および、（ｈ）メチル基、エチル基、ブチル基等の炭素数１〜５のアルキル基が例示される。また当該置換基の数及び位置も特に限定されないが、当該置換基の数については、３つ以下が好ましく、１つがより好ましい。
【００７８】
Ｒ１０、Ｒ２０、Ｒ３０として選択される置換又は無置換のアラルキル基としては、炭素数が７〜２０（但し、当該炭素数からは、置換基を構成する炭素を除く）であるアラルキル基が好ましい。当該アラルキル基を構成する水素原子が置換基により置換されている場合、この置換基としては、上記アリール基の置換基として例示した基（ａ）〜（ｈ）を挙げることができる。
【００７９】
Ｒ１０、Ｒ２０、Ｒ３０として選択される置換又は無置換のアルケニル基としては、炭素数４〜２０（但し、当該炭素数からは、置換基を構成する炭素を除く）のアルケニル基が好ましい。当該アルケニル基を構成する水素原子が置換基により置換されている場合、この置換基としては、上記アルキル基の置換基として例示した基（ａ）〜（ｇ）を挙げることができる。
【００８０】
一般式（２）において、Ｒ４０、Ｒ５０として選択される置換又は無置換のアルキル基としては、炭素数１〜１０（但し、当該炭素数からは、置換基を構成する炭素を除く）のアルキル基が好ましい。当該アルキル基を構成する水素原子が置換基により置換されている場合、この置換基としては、一般式（１）中の基Ｒ１〜Ｒ３で示されるアルキル基の置換基として例示した基（ａ）〜（ｈ）が挙げられる。
【００８１】
また、Ｒ４０、Ｒ５０として選択される置換又は無置換のフェニル基構成する水素原子が置換基により置換されている場合、この置換基としては、Ｒ１０、Ｒ２０、Ｒ３０として選択されるアリール基の置換基として例示した基（ａ）〜（ｈ）が挙げられる。
【００８２】
また、前記一般式（２）中のＬ＋としては、金属陽イオン、４級アンモニウムイオン、４級ピリジニウムイオン、４級キノリニウムイオン、または、ホスホニウムイオンが挙げられる。ここで、（ｉ）金属陽イオンとしては、（ｉａ）ナトリウムイオン、リチウムイオン、カリウムイオン等のアルカリ金属陽イオン、あるいは、（ｉｂ）マグネシウムイオン等のアルカリ土類金属陽イオンなどが好適であり；、（ｉｉ）４級アンモニウムイオンとしては、テトラブチルアンモニウムイオン、テトラメチルアンモニウムイオン、テトラエチルアンモニウムイオンなどが好適であり；、（ｉｉｉ）４級ピリジニウムイオンとしては、メチルピリジニウムイオン、エチルピリジニウムイオンなどが好適であり；、（ｉｖ）４級キノリニウムイオンとしては、メチルキノリニウムイオン、エチルキノリニウムイオン、ブチルキノリウムイオンなどが好適であり；、（ｖ）ホスホニウムイオンとしては、テトラブチルホスホニウムイオン、メチルトリフェニルホスホニウムイオン等の第４級ホスホニウムイオンなどが好適である。
【００８３】
一般式（２）で示されるアリールボレート化合物の好適例としては、テトラフェニルボレートのナトリウム塩、リチウム塩、カリウム塩、トリエタノールアンモニウム塩、テトラブチルアンモニウム塩等を挙げることができる。
【００８４】
本実施形態の化学重合開始剤において、前記（ｄ）アリールボレート化合物の配合量は、特に制限されるものではないが、（ｂ）パーオキシエステル１００質量部当たり、１０質量部〜２０００質量部、特に３０質量部〜１０００質量部とすることが好ましい。このような範囲の配合量とすることにより、本実施形態の化学重合開始剤を接着性組成物あるいは接着性組成物キットに用いた際に、高い硬化性および／または接着性を得ることができる。
【００８５】
＜他の重合促進剤＞
本実施形態の化学重合開始剤では、上述した（ａ）〜（ｄ）に示す４成分以外にも、必要に応じてその他任意の成分を更に組み合わせて用いてもよい。このような任意な成分としては、前記（ａ）及び（ｄ）成分以外の他の重合促進剤として、芳香族スルフィン酸化合物及びバルビツール酸化合物が挙げられる。なお、これらの重合促進剤は１種類のみを用いてもよく、２種類以上を組み合わせて用いてもよい。
【００８６】
本実施形態の化学重合開始剤において、前記他の重合促進剤、すなわち、芳香族スルフィン酸化合物及び／又はバルビツール酸化合物の合計配合量は、特に制限されるものではないが、（ｂ）パーオキシエステル１００質量部当たり、１０質量部〜２０００質量部特に３０質量部〜１０００質量部とすることが好ましい。
【００８７】
・芳香族スルフィン酸化合物
芳香族スルフィン酸化合物として好適に使用できるものを例示すれば、ｐ−トルエンスルフィン酸ナトリウム、ベンゼンスルフィン酸ナトリウム、２，４，６−トリメチルベンゼンスルフィン酸、２，６−ジメチルベンゼンスルフィン酸、２，６−ジイソプロピルベンゼンスルフィン酸、２，４，６−トリメチルベンゼンスルフィン酸、２，４，６−トリイソプロピルベンゼンスルフィン酸のナトリウム塩、トリエタノールアンモニウム塩、テトラエチルアンモニウム塩等を挙げることができる。これら芳香族スルフィン酸塩の中でも、反応性の高さ、重合性単量体への溶解性の高さから、ベンゼンスルフィン酸塩、および、パラトルエンスルフィン酸塩が好ましい。
【００８８】
・バルビツール酸化合物
バルビツール酸化合物として好適に使用できるものを例示すれば、５−ブチルバルビツール酸、１，３，５−トリメチルバルビツール酸、１−シクロヘキシル−５−エチルバルビツール酸、及びこれらバルビツール酸類のナトリウム塩、カルシウム塩を挙げることができる。
【００８９】
ＩＩ．接着性組成物および歯科用材料
本実施形態の化学重合開始剤は、通常、各種の目的で利用される、酸成分を含む反応性組成物に配合して利用される。この場合、反応性組成物中の化学重合開始剤以外の成分（非化学重合開始剤成分）については、反応性組成物の用途に応じて適宜選択される。なお、酸成分は、酸無水物などの形態で存在していてもよい。
【００９０】
本実施形態の化学重合開始剤を配合した反応性組成物としては、本実施形態の化学重合開始剤と、（ｅ）酸性基含有重合性単量体（酸性モノマー）とを含む接着性組成物が特に好ましい。なお、本実施形態の接着性組成物は、通常、重合性単量体成分として、（ｅ）酸性基含有重合性単量体に加えて、さらに（ｆ）酸性基非含有重合性単量体（非酸性モノマー）を含むことが好ましい。この場合、（ｆ）酸性基非含有重合性単量体は、第一の部分組成物および第二の部分組成物の少なくとも一方に含まれていればよいが、少なくとも第一の部分組成物に含まれていることが好ましく、第一の部分組成物および第二の部分組成物の両方に含まれていてもよい。
【００９１】
本実施形態の接着性組成物は、歯科用材料として好適に利用でき、歯科用材料の中でも歯科用セメントあるいは歯科用接着剤として特に好適に利用できる。本実施形態の接着性組成物には、さらに必要に応じて、（ｇ）充填材、（ｈ）溶媒などが適宜含まれていてもよい。（ｇ）充填材および（ｈ）溶媒は、第一の部分組成物および第二の部分組成物の少なくとも一方に含まれていればよい。ここで、本実施形態の接着性組成物を歯科用セメントとして用いる場合、本実施形態の接着性組成物には、（ｇ）充填材が含まれることが好ましく、本実施形態の接着性組成物を歯科用接着剤として用いる場合、本実施形態の接着性組成物には、（ｈ）溶媒が含まれることが好ましい。なお、本実施形態の接着性組成物に配合される各成分の配合量は、接着性組成物の用途に応じて適宜選択することができる。
【００９２】
本実施形態の接着性組成物は、接着性組成物を使用する前の状態では接着性組成物を構成する各成分が、互いに化学的に接触不可能な状態に維持された２つ以上の部分組成物の組合せから構成される。そして、接着性組成物を使用する場合は、接着性組成物を構成する全種類の部分組成物を混合する。本実施形態の接着性組成物では、各々の部分組成物に配合される成分の種類等を適宜選択することで優れた保存安定性を確保できる。しかしながら、本実施形態の接着性組成物が２つ以上の部分組成物から構成される場合、保存安定性の観点からは、複数種類の部分組成物のうち、（ｂ）パーオキシエステルと（ｅ）酸性基含有重合性単量体とを少なくとも含む部分組成物がハイドロパーオキサイドを実質的に含まないことが好ましい。また、本実施形態の接着性組成物は、高い重合活性を有する本実施形態の化学重合開始剤を含むため、優れた硬化性および／または接着性を有する。
【００９３】
なお、本実施形態の接着性組成物は、２つ以上の部分組成物の組合せから構成されていればよいが、実用上は、２つの部分組成物の組合せから構成されていることが好適である。よって、以下の説明において、本実施形態の接着性組成物が２つの部分組成物の組合せから構成されていることを前提に説明する。
【００９４】
この場合、本実施形態の接着性組成物において、高い保存安定性が得られる部分組成物の組合せとしては、特に制限されるものではないが、たとえば、下記に示す組成を有する第一の部分組成物と第二の部組成物との組み合わせが特に好適である。
【００９５】
＜第一の部分組成物＞
１．主成分として含まれる成分
（ａ）チオ尿素化合物
（ｄ）アリールボレート化合物
２．実質的に含まれない成分
・有機過酸化物
【００９６】
＜第二の部分組成物＞
１．主成分として含まれる成分
（ｂ）パーオキシエステル
（ｃ）二価の銅化合物
（ｅ）酸性基含有重合性単量体
２．実質的に含まれない成分
・ハイドロパーオキサイド
【００９７】
上述した第一の部分組成物および第二の部分組成物の組合せから構成される本実施形態の接着性組成物に用いられる（ｅ）酸性基含有重合性単量体は、第二の部分組成物中に主成分として配合されるため、第一の部分組成物中には実質的に含まれないことになる。また、保存安定性の観点から、第二の部分組成物は、（ｂ）パーオキシエステルおよびハイドロパーオキサイド以外の有機過酸化物も実質的に含まないことがより好ましい。
【００９８】
なお、本願明細書において、「パーオキシエステルおよびハイドロパーオキサイド以外の有機過酸化物を実質的に含まない」とは、第二の部分組成物中において、（１）パーオキシエステルおよびハイドロパーオキサイド以外の有機過酸化物（以下、本段落においてのみ「有機過酸化物」あるいは「ＯＰ」と略す）を含有しない場合（有機過酸化物の含有量が０質量％）、あるいは、（２）（１）有機過酸化物を含有しない場合と比較したときにおいて、保存安定性および重合活性について明らかな有意差が認められない範囲で微量の有機過酸化物が化学重合開始剤に含有される場合、を意味する。ここで、上記（２）に示す場合、部分開始剤組成物に含まれる（ｂ）パーオキシエステル（ＰＥ）の含有量に対して、有機過酸化物（ＯＰ）の含有量（２種類以上の有機過酸化物の場合はその合計含有量）がモル比：ＯＰ／ＰＥで０を超え２／１００以下とすることが好ましく、０を超え１／３００以下とすることがより好ましい。同様の観点から、第二の部分組成物に、ハイドロパーオキサイド（ＨＰ）および有機過酸化物（ＯＰ）の両方が微量含まれる場合、部分開始剤組成物に含まれる（ｂ）パーオキシエステル（ＰＥ）の含有量に対して、ハイドロパーオキサイド（ＨＰ）と有機過酸化物（ＯＰ）との合計含有量がモル比：（ＨＰ＋ＯＰ）／ＰＥで０を超え２／１００以下とすることが好ましく、０を超え１／３００以下とすることがより好ましい。
【００９９】
また、本実施形態の接着性組成物が、（ｆ）酸性基非含有重合性単量体、（ｇ）充填材、および／または、（ｈ）溶媒をさらに含む場合、これらの成分は、第一の部分組成物および第二の部分組成物のいずれか一方にのみ配合されてもよく双方に配合されてもよい。
【０１００】
本実施形態の接着性組成物に含まれる本実施形態の化学重合開始剤の配合量は、重合が適宜進行する有効量を使用すればよい。しかし、通常は、＜Ｉ＞本実施形態の接着性組成物に含まれる重合性単量体成分１００質量部に対して、（ａ）チオ尿素化合物が０．０５質量部〜２．５質量部であり、前記（ｂ）パーオキシエステルが０．００５質量部〜５質量部であり、（ｃ）二価の銅化合物が０．００００５質量部〜０．０５質量部であり、（ｄ）アリールボレート化合物が０．０５質量部〜６．５質量部である。
【０１０１】
また、本実施形態の接着性組成物を、歯科用材料（特に、歯科用セメントまたは歯科用接着剤）として使用する場合は次の配合組成が好適である。すなわち、＜ＩＩ＞本実施形態の接着性組成物に含まれる重合性単量体成分１００質量部に対して、（ａ）チオ尿素化合物を０．１５質量部〜２質量部とすることが好ましく、（ｂ）パーオキシエステルを０．０５質量部〜２．５質量部とすることが好ましく、（ｃ）二価の銅化合物を０．０００２５質量部〜０．００２５質量部とすることが好ましく、（ｄ）アリールボレート化合物を０．２５質量部〜２．５質量部とすることが好ましい。このような配合量を採用することで、歯科用材料の硬化体の硬化性を確保すると共に接着強度や硬化体の機械的強度を確保することがより容易となる。
【０１０２】
ただし、上記＜Ｉ＞および＜ＩＩ＞に示すいずれの配合組成であっても、本実施形態の接着性組成物に含まれる本実施形態の化学重合開始剤の各成分の配合割合は、（ｂ）パーオキシエステル１００質量部に対して、（ａ）チオ尿素化合物が４質量部〜４８００質量部の範囲であり、（ｃ）二価の銅化合物が０．００２質量部〜２５０質量部の範囲であり、（ｄ）アリールボレート化合物が１０質量部〜２０００質量部の範囲であることが好ましい。
【０１０３】
以下、本実施形態の接着性組成物で使用される重合性単量体成分について説明する。
【０１０４】
＜（ｅ）酸性基含有重合性単量体（酸性モノマー）＞
酸性モノマーとしては、少なくとも１つの酸性基と少なくとも１つのラジカル重合性不飽和基とを有する公知の重合性単量体が使用できる。ここで酸性基とは、この基を有するラジカル重合性単量体の水溶液または水懸濁液が酸性を呈するものであり、代表的には、カルボキシル基（−ＣＯＯＨ）、スルホ基（−ＳＯ３Ｈ）、ホスフィニコ基｛＝Ｐ（＝Ｏ）ＯＨ｝、ホスホノ基｛−Ｐ（＝Ｏ）（ＯＨ）２｝等のヒドロキシル基を有するものが例示される。また、このようなヒドロキシル基含有酸性基以外にも、２つのヒドロキシル含有酸性基が脱水縮合した構造の酸無水物基、ヒドロキシル基含有酸性基のヒドロキシル基がハロゲンに置換された酸ハロゲン化物基等を挙げることができる。また、ラジカル重合性不飽和基も特に限定されず、公知のものであってよい。たとえば、（メタ）アクリロイル基、（メタ）アクリロイルオキシ基、（メタ）アクリロイルアミノ基、（メタ）アクリロイルチオ基等の（メタ）アクリロイル系基、ビニル基、アリル基、スチリル基等が例示される。
【０１０５】
酸性モノマーとしては、重合性の観点から、（メタ）アクリル酸エステル系の酸性基含有重合性単量体が好適に使用される。この（メタ）アクリル酸エステル系の酸性基含有重合性単量体は、生体への安全性の観点で、歯科用材料に用いる場合に特に好適である。酸性モノマーは１種類のみを用いてもよく、２種類以上を組み合わせて用いてもよい。
【０１０６】
好適に使用できる酸性モノマーとしては、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ヘプチル］ハイドロジェンホスフェート等を挙げることができる。
【０１０７】
＜（ｆ）酸性基非含有重合性単量体（非酸性モノマー）＞
非酸性モノマーとしては、分子内に少なくとも１つのラジカル重合性不飽和基を有し、酸性基を有しないものであれば、特に限定されない。重合性の観点及び生体への安全性の観点からは、（メタ）アクリル酸エステル系の酸性基非含有重合性単量体が好適に使用される。非酸性モノマーは、１種類のみを用いてもよく、２種類以上を組み合わせて用いてもよい。好適に使用できる非酸性モノマーとしては、メチル（メタ）アクリレート、エチレングリコールジ（メタ）アクリレート、トリエチレングリコールジ（メタ）アクリレート、プロピレングリコールジ（メタ）アクリレート、２，２−ビス〔４−（３−メタクリロイルオキシ）−２−ヒドロキシプロポキシフェニル〕プロパン、２，２−ビス（メタクリロイルオキシポリエトキシフェニル）プロパン、２−ヒドロキシエチルメタクリレート、２，２，４−トリメチルヘキサメチレンビス（２−カルバモイルオキシエチル）ジメタクリレート、１，１０−デカンジオールジ（メタ）アクリレート等を挙げことができる。
【０１０８】
なお、本実施形態の接着性組成物が歯科用材料などとして使用される場合のように、接着性組成物の硬化体に、より優れた機械的強度が要求されることがある。この場合、非酸性モノマーとしては、複数のラジカル重合性基を有する二、三または四官能性ラジカル重合性単量体を用いることが好ましい。
【０１０９】
本実施形態の接着性組成物の重合性単量体成分における（ｅ）酸性モノマーと（ｆ）非酸性モノマーの配合割合は、特に限定されるものではなく、たとえば歯科用材料として使用されるときの配合割合は、酸性モノマーを含む従来の歯科用材料と同様である。なお、歯科用セメントや歯科用接着剤としての用途における一般的な配合割合は、次のとおりであり、これは、本実施形態の接着性組成物に対しても適用される。
【０１１０】
すなわち、本実施形態の接着性組成物を歯科用セメントとして使用する場合、上述したように（ｇ）充填剤を含むことが一般的である。そして、この歯科用セメントに含まれる重合性単量体成分の組成は、重合性単量体成分の総質量を基準として、通常０．１質量％以上５０質量％以下が（ｅ）酸性モノマーであり、残余が（ｆ）非酸性モノマーとされ、好ましくは１質量％以上３０質量％以下が（ｅ）酸性モノマーで、残余が（ｆ）非酸性モノマーである。このような重合性単量体成分の組成を採用した歯科用セメントでは、歯質に対する接着性をより強固なものとし、歯質および各種材料からなる補綴物に対する接着耐久性をより一層向上させることができる。
【０１１１】
また、本実施形態の接着性組成物を歯科用接着剤として使用する場合、上述したように（ｈ）溶媒を含むことが一般的である。そして、この歯科用接着剤に含まれる重合性単量体成分の組成は、重合性単量体成分の総質量を基準として、通常０．５質量％以上５０質量％以下が（ｅ）酸性モノマーであり、残余が（ｆ）非酸性モノマーとされ、好ましくは３質量％以上３０質量％以下が（ｅ）酸性モノマーであり、残余が（ｆ）非酸性モノマーである。このような重合性単量体成分の組成を採用した歯科用接着剤では、歯質に対する接着性をより強固なものとし、歯質に対する接着耐久性をより一層向上させることができる。
【０１１２】
次に、本実施形態の接着性組成物に好適に配合できる配合剤について説明する。
【０１１３】
＜（ｇ）充填材＞
本実施形態の接着性組成物に用いることができる充填材としては、従来の歯科材料等で使用されている無機充填材、有機充填材、有機無機複合充填材などが特に制限なく利用できる。なお、硬化体の機械的強度の観点では、無機充填材や有機無機複合充填材を使用することが好ましい。充填材は１種類のみを用いてもよく、２種類以上を組合せて用いてもよい。
【０１１４】
充填材の形状は特に限定されず、通常の粉砕により得られる様な不定形の粒子形状を有するものであってもよいし、球状粒子であってもよい。また、充填材の平均粒径は特に限定されるものではないが、０．０１μｍ〜１００μｍ程度が好ましく、０．１μｍ〜５０μｍ程度がより好ましい。
【０１１５】
（ｇ）充填材の総配合量は、目的とする用途に応じて適宜決定すればよい。中でも、歯科用材料、特に歯科用セメントに使用する場合には、歯科用セメントに含まれる重合性単量体成分１００質量部に対して、６５質量部以上１０００質量部以下配合することが好ましい。練和性や硬化体の機械的強度の観点からは、歯科用セメントに含まれる重合性単量体成分１００質量部に対して、１５０質量部以上４００質量部以下とすることがより好ましい。
【０１１６】
以下、各種充填材について説明する。
【０１１７】
・無機充填材
本実施形態の接着性組成物において、特に好適に使用される無機充填材を例示すれば、各種シリカ；シリカ−チタニア、シリカ−ジルコニア等のケイ素を構成元素として含む複合酸化物；タルク、モンモリロナイト、ゼオライト、ケイ酸カルシウム等のケイ素を構成元素として含む粘土鉱物或いはケイ酸塩類（以下、これらをシリカ系フィラーと呼ぶ）；フッ化イッテルビウム、フッ化イットリウム、ケイ酸塩ガラス、フルオロアルミノシリケートガラス、ランタンガラス、バリウムガラス、ストロンチウムガラス等；を挙げることができる。これら無機充填材は、重合性単量体とのなじみを良くし、得られる硬化体の機械的強度や耐水性を向上させるために、シランカップリング剤等の表面処理剤で表面処理して使用されることもある。前記シリカ系フィラーは、化学的安定性に優れており、シランカップリング剤等での表面処理が容易である。
【０１１８】
・有機充填材
好適に使用できる有機充填材としては、ポリメタクリル酸メチル、ポリメタクリル酸エチル、メタクリル酸メチル−メタクリル酸エチル共重合体、架橋型ポリメタクリル酸メチル、架橋型ポリメタクリル酸エチル、エチレン−酢酸ビニル共重合体、スチレン−ブタジエン共重合体、アクリロニトリル−スチレン共重合体、アクリロニトリル−スチレン−ブタジエン共重合体等を挙げることができる。
【０１１９】
・有機無機複合充填材
有機無機複合充填材としては、（ｅ）酸性モノマーまたは（ｆ）非酸性モノマーとして使用し得る重合性単量体と無機充填材とを複合化させた、有機無機複合充填材が好適に使用できる。複合化方法は、特に限定されず、また、中実なものであっても、細孔を有するものであってもよい。硬化体の機械的強度の観点からは、国際公開第２０１３／０３９１６９号パンプレットに記載されているような、無機凝集粒子の表面が有機重合体で被覆され、且つ細孔を有する有機無機複合充填材を使用することが好ましい。
【０１２０】
＜（ｈ）溶媒＞
溶媒としては、水及び／又は有機溶媒を用いることができる。溶媒は１種類のみを用いてもよく、２種類以上を組み合わせて用いてもよい。なお、有機溶媒としては、水溶性有機溶媒が好ましい。ここで言う水溶性とは、２０℃での水への溶解度が２０ｇ／１００ｍｌ以上であることを言う。水溶性有機溶媒としては、たとえば、メタノール、エタノール、プロパノール、イソプロピルアルコール、アセトン、メチルエチルケトンなどを挙げることができる。歯科用材料に水溶性有機溶媒を配合する場合には、生体に対する為害性を考慮して、水溶性有機溶媒としてはエタノール、プロパノール、イソプロピルアルコール又はアセトンを使用することが好ましい。
【０１２１】
（ｈ）溶媒の配合量（複数種混合して使用する場合は、総配合量）は、目的とする用途に応じて適宜決定すればよい。中でも、（ｈ）溶媒を歯科用材料、特に歯科用接着剤に使用する場合、歯科用接着剤に含まれる重合性単量体成分１００質量部に対して、（ｈ）溶媒を１０質量部以上８００質量部以下とすることが好ましく、５０質量部以上５００質量部以下とすることがより好ましい。このような量を配合することにより、歯科用接着剤を歯牙の表面に塗布した際に、歯牙の表面を十分に脱灰できると共に、適度な粘性や乾燥性を得ることができる。
【０１２２】
ＩＩＩ．接着性組成物キット、歯科用材料キットおよび接着性組成物の保管方法
本実施形態の接着性組成物キット（あるいは歯科用材料キット）は、本実施形態の接着性組成物（あるいは歯科用材料）の取扱いをより容易にすべく、本実施形態の接着性組成物（あるいは歯科用材料）を、第一の部分組成物と、第一の部分組成物と物理的に接触不可能な状態の第二の部分組成物との組み合わせに限定した点に主な特徴がある。そして、その他の点については、本実施形態の接着性組成物キット（あるいは歯科用材料キット）は、本実施形態の接着性組成物（あるいは歯科用材料）と同様とすることができる。以下に本実施形態の接着性組成物キットおよび歯科用材料キットと、本実施形態の接着性組成物の保管方法とについてより詳細に説明する。
【０１２３】
本実施形態の接着性組成物キットは、第一の部分組成物と、第一の部分組成物と物理的に接触不可能な状態の第二の部分組成物との組み合わせから構成され、第一の部分組成物と前記第二の部分組成物との組み合わせの全体が、（ａ）チオ尿素化合物と、（ｂ）パーオキシエステルと、（ｃ）二価の銅化合物と、（ｄ）アリールボレート化合物と、（ｅ）酸性基含有重合性単量体とからなる５つの成分を少なくとも含む。
【０１２４】
ここで、第一の部分組成物（以下、「第一剤」と称す場合がある）は、上記５つの成分のうち、（ａ）チオ尿素化合物と、（ｄ）アリールボレート化合物とを主成分として含むと共に、有機過酸化物を実質的に含まない。また、第二の部分組成物（以下、「第二剤」と称す場合がある」が、上記５つの成分のうち、（ｂ）パーオキシエステルと、（ｃ）二価の銅化合物と、（ｅ）酸性基含有重合性単量体とを主成分として含むと共に、ハイドロパーオキサイドを実質的に含まない。
【０１２５】
なお、第一の部分組成物は、上記５つの成分のうち、（ａ）チオ尿素化合物と、（ｄ）アリールボレート化合物とのみを含み、第二の部分組成物は、上記５つの成分のうち、（ｂ）パーオキシエステルと、（ｃ）二価の銅化合物と、（ｅ）酸性基含有重合性単量体とのみを含むことが好ましい。
【０１２６】
本実施形態の接着性組成物キットは、歯科用材料キットとして好適に利用でき、歯科用材料キットの中でも歯科用セメントキットあるいは歯科用接着剤キットとして特に好適に利用できる。
【０１２７】
また、本実施形態の接着性組成物キットでは、たとえば、第一の部分組成物および第二の部分組成物は、下記組成例Ａ、ＢあるいはＣに列挙する成分のみから実質的に構成されることが好ましく、下記組成例Ａ、ＢあるいはＣに列挙する成分のみから構成されることがより好ましい。下記組成例Ａ、ＢあるいはＣに列挙する成分のみから実質的に構成される接着性組成物キットや、下記組成例Ａ、ＢあるいはＣに列挙する成分のみから構成される接着性組成物キットは、特に歯科用セメントキットとして好適である。
【０１２８】
＜＜組成例Ａ＞＞
＜第一の部分組成物＞
（ａ）チオ尿素化合物
（ｄ）アリールボレート化合物
（ｆ）酸性基非含有重合性単量体
（ｇ）充填材及び／又は（ｈ）溶媒
＜第二の部分組成物＞
（ｂ）パーオキシエステル
（ｃ）二価の銅化合物
（ｅ）酸性基重合性単量体
（ｆ）酸性基非含有重合性単量体
（ｇ）充填材及び／又は（ｈ）溶媒
【０１２９】
＜＜組成例Ｂ＞＞
＜第一の部分組成物＞
（ａ）チオ尿素化合物としてアセチルチオ尿素
（ｄ）アリールボレート化合物としてテトラフェニルホウ素のナトリウム塩
（ｆ）酸性基非含有重合性単量体
（ｇ）充填材及び／又は（ｈ）溶媒
＜第二の部分組成物＞
（ｂ）パーオキシエステルとしてｔ−ブチルパーオキシ−３，５，５−トリメチルヘキサノエート
（ｃ）二価の銅化合物として酢酸銅（ＩＩ）一水和物
（ｅ）酸性基重合性単量体
（ｆ）酸性基非含有重合性単量体
（ｇ）充填材及び／又は（ｈ）溶媒
【０１３０】
＜＜組成例Ｃ＞＞        
＜第一の部分組成物＞
（ａ）チオ尿素化合物としてベンゾイルチオ尿素
（ｄ）アリールボレート化合物としてテトラフェニルホウ素のナトリウム塩
（ｆ）酸性基非含有重合性単量体
（ｇ）充填材及び／又は（ｈ）溶媒
＜第二の部分組成物＞
（ｂ）パーオキシエステルとしてｔ−ブチルパーオキシ−３，５，５−トリメチルヘキサノエート
（ｃ）二価の銅化合物として酢酸銅（ＩＩ）一水和物
（ｅ）酸性基重合性単量体
（ｆ）酸性基非含有重合性単量体
（ｇ）充填材及び／又は（ｈ）溶媒
【０１３１】
本実施形態の接着性組成物キットは、使用前の状態（保管時）においては、第一の部分組成物と第二の部分組成物とが互いに物理的に接触不可能な状態であれば特に制限されないが、取扱い性などの実用上の観点から、第一の部分組成物および第二の部分組成物の各々がシリンジ、袋、瓶などの各種の容器内に入れて（分包して）保管されることが好ましい。言い換えれば、本実施形態の接着性組成物の好適な保管方法は、第一の部分組成物と第二の部分組成物とに分包された状態で保管されることが好ましい。そして、使用時には、第一の部分組成物と第二の部分組成物とを混合する。なお、使用前の状態（保管時）においては、勿論、本実施形態の接着性組成物キットは市場に製品として流通させることができる。
【０１３２】
なお、本実施形態の接着性組成物あるいは接着性組成物キットに含まれる本実施形態の化学重合開始剤が芳香族スルフィン酸化合物及び／又はバルビツール酸化合物を含む場合、これら化合物は、第一剤に配合されることが好ましい。また、本実施形態の接着性組成物あるいは接着性組成物キットが（ｇ）充填材及び／又は（ｈ）溶剤を含む場合、これら成分は第一剤、第二剤の何れに配合してもよいが、両者を混合するときに馴染み易く容易に均一化が図れるという理由から、双方に配合することが好ましい。
【０１３３】
第一の部分組成物（第一剤）及び第二の部分組成物（第二剤）それぞれの組成は、基本的には、両者を等量で混合したとき｛第一剤と第二剤との混合比（第一剤の量／第二剤の量）：１／１、あるいは、第一剤と第二剤との混合比率（１００×第一剤の量／第二剤の量）：１００％で混合したとき｝に、本実施形態の接着性組成物あるいは接着性組成物キットの組成となるように決定される。ここで「等量」とは、通常、質量基準での等量を意味するが、組成物が液状のときは体積基準での等量であってもよい。このとき、第一剤および／または第二剤に必要に応じて適宜配合することが可能な（ｆ）非酸性モノマー、（ｇ）充填材、及び（ｈ）溶剤の配分割合は、上記条件を満たすように設定することが好ましい。
【０１３４】
但し、本実施形態の接着性組成物あるいは接着性組成物キットの具体的組成によっては、前記混合比を１／１とすることができない場合もある。この場合、１／１以外の混合比（以下、「指定混合比」ともいう。）で混合したときに所期の組成を有する本実施形態の接着性組成物あるいは接着性組成物キットが得られるようにすることが好ましい。また、各成分の溶解性を考慮して第一剤および第二剤を均一な組成物とする、あるいは、第一剤および第二剤の性状（ペースト粘度など）を取り扱い易い性状とする、必要がある場合にも、同様に、指定混合比で混合したときに所期の組成の本実施形態の接着性組成物あるいは接着性組成物キットが得られるようにすることが好ましい。
【０１３５】
指定混合比（この値を％表示したものを「指定混合比率」ともいう。）は、重合活性および操作性が大幅に損なわれない範囲で適宜決定すればよい。しかし、取扱い性や製品パッケージ化の容易さなどの実用上の観点から、指定混合比（率）は、質量基準（又は体積基準）の混合比（第一剤／第二剤）を１／５〜５／１（混合比率：２０％〜５００％）の範囲内とすることが好ましく、混合比：１／３〜３／１（混合比率：３３％〜３００％）の範囲内とすることがより好ましい。
【０１３６】
指定混合比（率）は、混合比（率）情報表示媒体に表示することができる。この混合比（率）情報表示媒体としては、たとえば、ｉ）紙箱等からなる製品パッケージ、ｉｉ）紙媒体および／または電子データとして提供される製品の使用説明書、ｉｉｉ）第一剤および第二剤を各々密封状態で保管する容器（ボトル、シリンジ、包装袋等）、ｉｖ）紙媒体および／または電子データとして提供される製品カタログ、ｖ）製品とは別に電子メールや郵便物等により製品利用者に送付される通信文などが利用できる。また、指定混合比率は、上記ｉ）〜ｖ）に示す以外の態様により製品利用者が認知しうる態様で、製品利用者に提供されてもよい。
【０１３７】
本実施形態の接着性組成物および接着性組成物キットでは、第一剤及び第二剤は、各成分を秤量し混合することにより容易に調製することができる。そして、本実施形態の接着性組成物キットでは、調製された各部分組成物（剤）は、それぞれ、ボトル、チューブ、シリンジなどの容器内に充填されて保管（保存）される。そして、使用直前にこれら組成物を必要量取り出して混合することにより、本実施形態の接着性組成物（あるいは接着性組成物キット）を構成する全成分が混合された混合組成物を製造することができる。混合組成物を製造する際の混合方法は特に限定されず、ｉ）練和紙上に第一剤と、第二剤と適量塗布して、両者をヘラで練和する方法、ｉｉ）第一剤および第二剤がペースト状である場合において、先端にミキシングチップを接続したシリンジから第一剤と第二剤とを同時に押出す方法、ｉｉｉ）第一剤および第二剤が液状である場合において、第一剤と第二剤とを同一の混和皿に採取する方法等が採用できる。
【０１３８】
このような方法で混合することによって得られた混合組成物は、全種類の化学重合開始剤成分および重合性単量体成分を含むため、速やかに或いは予め設定された操作余裕時間をもって重合硬化する。そして、これにより、硬化体を得ることができる。混合組成物を重合硬化させる方法としては、公知の方法が採用できる。たとえば、硬化させる必要箇所に混合組成物を塗布し、静置すればよい。この場合、塗布された混合組成物を１０〜３７℃の温度範囲で保持することにより、混合組成物は十分に硬化することができる。
【実施例】
【０１３９】
以下に本発明を、実施例を挙げて説明するが、本発明は以下の実施例にのみ限定されるものでは無い。【０１４０】
１．使用した物質の略称
まず、以下に、各実施例および各比較例の化学重合開始剤およびこれを含む組成物において使用した物質の略称について説明する。【０１４１】
＜（ａ）チオ尿素化合物＞
ＡｃＴＵ；アセチルチオ尿素
ＢｚＴＵ；ベンゾイルチオ尿素
ＰｙＴＵ；ピリジルチオ尿素【０１４２】
＜（ｂ）パーオキシエステル＞
ＢＰＴ；ｔ−ブチルパーオキシ−３，５，５−トリメチルヘキサノエート
ＢＰＢ；ｔ−ブチルパーオキシベンゾエート
ＢＰＥ；ｔ−ブチルパーオキシ−２−エチルヘキシルモノカーボネート
ＢＰＬ；ｔ−ブチルパーオキシラウレート【０１４３】
＜（ｃ）二価の銅化合物＞
ＣｕＡ；酢酸銅（ＩＩ）一水和物
ＣｕＡＡ；アセチルアセトン銅（ＩＩ）
ＣｕＣｌ２；塩化銅（ＩＩ）【０１４４】
＜一価の銅化合物＞
ＣｕＣｌ；塩化銅（Ｉ）
ＣｕＳＯ４；硫酸銅（Ｉ）【０１４５】
＜（ｄ）アリールボレート化合物＞
ＰｈＢＮａ；テトラフェニルホウ素のナトリウム塩
ＰｈＢＴＥＯＡ；テトラフェニルホウ素のトリエタノールアンモニウム塩【０１４６】
＜（ｅ）酸性基含有重合性単量体（酸性モノマー）＞
ＭＤＰ；１０−メタクリルオキシデシルジハイドロジェンホスフェート
ＳＰＭ；２−メタクリロイルオキシエチルジハイドロジェンフォスフェートおよびビス（２−メタクリロイルオキシエチル）ハイドロジェンフォスフェートをモル比１：１の割合で混合した混合物【０１４７】
＜（ｆ）酸性基非含有重合性単量体（非酸性モノマー）＞
ＢｉｓＧＭＡ；２，２−ビス〔４−（３−メタクリロイルオキシ）−２−ヒドロキシプロポキシフェニル〕プロパン
Ｄ−２．６Ｅ；２，２−ビス（メタクリロイルオキシポリエトキシフェニル）プロパン
３Ｇ；トリエチレングリコールジメタクリレート
ＨＥＭＡ；２−ヒドロキシエチルメタクリレート
ＵＤＭＡ；２，２，４−トリメチルヘキサメチレンビス（２−カルバモイルオキシエチル）ジメタクリレート【０１４８】
＜（ｇ）充填材＞
Ｆ１；平均粒径３μｍのシリカジルコニア充填材
Ｆ２；平均粒径０．２μｍのシリカジルコニア充填材【０１４９】
＜パーオキシエステル以外の有機過酸化物＞
・ハイドロパーオキサイド
ＣＨＰ；クメンハイドロパーオキサイド
ＴＭＢＨＰ；１，１，３，３−テトラメチルブチルハイドロパーオキサイド
・ジアシルパーオキサイド
ＢＰＯ；過酸化ベンゾイル【０１５０】
＜その他＞
・バナジウム化合物
ＶＯＡＡ；酸化バナジウムアセチルアセトナート（Ｖ）
・アミン化合物
ＤＥＰＴ；ｐ−トリルジエタノールアミン。【０１５１】
２．実施例１〜３９および比較例１〜１５
実施例１〜３９および比較例１〜１５の接着性組成物を調製し、評価を行った。なお、これら接着性組成物は充填材を含むものであり、実施例１〜３９の接着性組成物については歯科用セメントとしても好適に利用できるものである。【０１５２】
（実施例１）
＜接着性組成物（第一剤および第二剤）の調製＞
第一剤および第二剤の組合せからなる接着性組成物を以下の手順にて調製した。すなわち、まず、以下に示す組成の重合性単量体を配合し、第一剤用重合性単量体成分および第二剤用重合性単量体成分を調製した（両重合性単量体成分の合計が１００質量部となるように配合している。）。
（１）第一剤用重合性単量体成分
・（ｆ）ＢｉｓＧＭＡ：３０質量部
・（ｆ）３Ｇ：２０質量部
（２）第二剤用重合性単量体成分
・（ｅ）ＭＤＰ：１２．５質量部
・（ｆ）ＨＥＭＡ：５質量部
・（ｆ）Ｄ−２．６Ｅ：２０質量部
・（ｆ）３Ｇ：１２．５質量部【０１５３】
次に、上記（１）の第一剤用重合性単量体成分と、表１の第一剤の欄に示す化学重合開始剤の各成分を混合し、完全に溶解させて、第一剤用基本組成物を調製した。また、これとは別に、上記（２）の第二剤用重合性単量体成分と、表１の第二剤の欄に示す化学重合開始剤の各成分を混合し、溶解させて第二剤用基本組成物を調製した。【０１５４】
なお、表１は、第一剤および第二剤に分包した際の化学重合開始剤の各成分の配合割合を、（ｂ）パーオキシエステルを１００質量部としたときの各成分の配合量として示している〔（ａ）チオ尿素化合物５０質量部、（ｃ）二価の銅化合物０．１０質量部、（ｄ）アリールボレート化合物１５０質量部〕。【０１５５】
その後、得られた第一剤用基本組成物および第二剤用基本組成物に、充填材Ｆ１及びＦ２を夫々以下に示す量で配合して第一剤および第二剤を調製した。
・Ｆ１（計９３質量部）    第一剤：４６．５質量部、第二剤：４６．５質量部
・Ｆ２（計１４０質量部）    第一剤：７０質量部、第二剤：７０質量部【０１５６】
最終的に得られた第一剤及び第二剤の組成を表３に示す。なお、表３では、第一剤の全量と第二剤の全量とを混合して混合組成物を調製することを前提に、両剤の重合性単量体成分の総質量を１００質量部としたときの各成分の質量部を示している。因みに、表３の実施例１−８において、（ｂ）パーオキシエステルの配合量は１質量部であるので、化学重合開始剤を構成する各成分のそれぞれの配合量は表１に示す配合量の１／１００となる。【０１５７】
＜各種評価＞
上記の様にして調製した第一剤および第二剤を質量比１：１で混合して得られた混合組成物およびその硬化体の接着強度と表面強度とを評価した。また、第一剤および第二剤の保存安定性を調べる為に、下記（ａ）および（ｂ）に示す２種類の接着性組成物を用いて接着強度と表面強度とを評価した。接着強度測定及び硬化体表面硬度測定の詳細を以下に示す。
（ａ）「調製直後」の接着性組成物
調製後３時間以内の第一剤及び第二剤の組合せからなる接着性組成物。
（ｂ）「保管後」の接着性組成物
上記（ａ）に示す調製直後の接着性組成物を構成する第一剤及び第二剤を夫々別容器に填入した状態にて、５０℃で２週間保管した後の接着性組成物。【０１５８】
＜接着強度測定＞
コバルトクロム合金の板を、注水下、＃８００および＃１５００の耐水研磨紙で研磨した後、強圧サンドブラスト処理（０．５〜１ｃｍの距離から４〜５ｋｇｆ／ｃｍ２）を行い、さらにその後、イオン交換水で２回、アセトンで１回超音波洗浄を行った。次に、洗浄後の板の表面に、圧縮空気を吹き付けて乾燥させた後、直径３ｍｍの円孔の開いた両面テープを固定した。ここで、直径３ｍｍの円孔内の面積が、接着面積となる。続いて直径８ｍｍの円柱状の金属アタッチメントの端面に、調製直後あるいは保管後の接着性組成物を構成する第一剤および第二剤を混合した混合組成物を塗布した。そして、両面テープの円孔と、金属アタッチメントの混合組成物が塗布された端面とを、両者の中心軸が一致するように圧接することで試験サンプルを得た。【０１５９】
次に、この試験サンプルを３７℃の水中にて２４時間浸漬した後、万能試験機（ＡＧ−Ｉ型、島津製作所社製）を用いて、クロスヘッドスピード１ｍｍ／ｍｍの条件にて、引張荷重を加えた。この際、試験サンプルの接着面が破断するまで試験サンプルに加える引張荷重を徐々に増加させ、破断が生じた際の最大荷重から下式（１）を用いて接着強度を求めた。
式（１）  接着強度（ＭＰａ）＝最大荷重（Ｎ）／接着面積（ｍｍ２）【０１６０】
＜表面硬度の測定＞
調整直後あるいは保管後の接着性組成物を構成する第一剤および第二剤を混合して混合組成物を得た。混合直後の混合組成物を、直ちに直径５ｍｍ、厚さ１ｍｍの円形の孔を有するポリアセタール製の型に充填した。次に、混合組成物が充填された型を、３７℃の湿潤条件下にて恒温槽中で１５分間放置することにより、混合組成物が硬化した円盤状の硬化体を得た。そして、この硬化体を３７℃の水中にて２４時間浸漬することで測定サンプルを得た。次に、微小硬度計（ＭＨＴ−１型、松沢精機製）を用いて、１００ｇｆ、３０秒の荷重条件にて、硬化体の表面に形成されたくぼみの対角線長さｄ（ｍｍ）を測定した。この際、下式（２）に基づいて表面硬度：Ｈｖを求めた。
・式（２）  Ｈｖ＝１８５４．３７×１００／ｄ２【０１６１】
（実施例２〜３９）
実施例１において、化学重合開始剤の配合割合を表１または表２に示す割合に変更し、重合性単量体成分として使用する酸性モノマー及び非酸性モノマー並びにこれらの配合量等を表３（実施例２〜１０）、表４（実施例１１〜２０）、表５（実施例２１〜３０）及び表６（実施例３１〜３９）に示すように変更した以外は実施例１と同様にして、調製直後及び保管後の接着性組成物を調製し、表面硬度および接着強度を測定した。【０１６２】
【表１】
2019131094.tif 000005
【０１６３】
【表２】
2019131094.tif 000006
【０１６４】
【表３】
2019131094.tif 000007
【０１６５】
【表４】
2019131094.tif 000008
【０１６６】
【表５】
2019131094.tif 000009
【０１６７】
【表６】
2019131094.tif 000010
【０１６８】
＜実施例１〜３９の評価結果＞
表面硬度および接着強度を評価した結果を表７に示す。表７に示されるように、実施例１の接着性組成物は、調製直後及び保管後のいずれにおいても表面硬度および接着強度の双方共に良好結果を示した。この結果から、実施例１の接着性組成物は、優れた硬化性、接着強度及び保存安定性を有していることが判った。【０１６９】
同様に、実施例２〜３９の接着性組成物も、調製直後及び保管後のいずれにおいても表面硬度および接着強度の双方共に良好結果を示した。この結果から、実施例２〜３９の接着性組成物も、優れた硬化性、接着強度及び保存安定性を有していることが判った。【０１７０】
なお、実施例３８及び３９の接着性組成物は、実施例１の接着性組成物に対して、第一剤および第二剤を各々構成する主要成分（ａ）〜（ｅ）の組合せのみを変えた組成物である。実施例３８及び３９の調製直後の表面硬度及び接着強度は実施例１と同様に高いものの、保管後の表面硬度及び接着強度は比較的高い値を示しており、一応、実用的に許容の範囲内ではあるものの、実施例１と比べると低い値となっている。【０１７１】
【表７】
2019131094.tif 000011
【０１７２】
（比較例１〜４）〔化学重合開始剤として（ａ）〜（ｄ）成分の何れかを欠く例〕
実施例１において、使用する化学重合開始剤の成分及び配合割合を表８に示す割合に変更し、重合性単量体成分として使用する酸性モノマー及び非酸性モノマー並びにこれらの配合量を表９に示すように変更した以外は実施例１と同様にして、調製直後及び保管後の接着性組成物の調製し、表面硬度を測定した。【０１７３】
（比較例５〜８）〔二価の銅化合物に代えて一価の銅化合物を使用した例〕
実施例１において、使用する化学重合開始剤の成分及び配合割合を表８に示す割合に変更し、重合性単量体成分として使用する酸性モノマー及び非酸性モノマー並びにこれらの配合量を表９に示すように変更した以外は実施例１と同様にして、第一剤及び第二剤の調製並びに接着性組成物の調製を行い、調製直後及び保管後の接着性組成物の調製し、表面硬度を測定した。【０１７４】
（比較例９〜１２）〔（ｂ）成分に代えてハイドロパーオキサイドを使用した例〕
実施例１において、使用する化学重合開始剤の成分及び配合割合を表８に示す割合に変更し、重合性単量体成分として使用する酸性モノマー及び非酸性モノマー並びにこれらの配合量を表９及び表１０に示すように変更した以外は実施例１と同様にして、調製直後及び保管後の接着性組成物の調製し、表面硬度を測定した。【０１７５】
なお、比較例９及び１０は、単に（ｂ）パーオキシエステルに代えてハイドロパーオキサイドを使用した例であり、比較例１１は、（ｂ）パーオキシエステルの代わりに用いたハイドロパーオキサイドを第二剤ではなく第一剤に配合した例であり、比較例１２は、比較例１１から（ａ）チオ尿素化合物を除いた例である。【０１７６】
（比較例１３〜１５）
実施例１において、使用する化学重合開始剤の成分及び配合割合を表８に示す割合に変更し、重合性単量体成分として使用する酸性モノマー及び非酸性モノマー並びにこれらの配合量を表１０に示すように変更した以外は実施例１と同様にして、調製直後及び保管後の接着性組成物の調製し、表面硬度を測定した。【０１７７】
なお、比較例１３は、（ｂ）パーオキシエステルの代わりにジアシルパーオキサイドを用いた例であり、比較例１４は、（ｃ）二価の銅化合物の代わりにバナジウム化合物を配合した例であり、比較例１５は、化学重合開始剤として、過酸化ベンゾイル／アミン化合物からなるものを用いた例である。【０１７８】
【表８】
2019131094.tif 000012
【０１７９】
【表９】
2019131094.tif 000013
【０１８０】
【表１０】
2019131094.tif 000014
【０１８１】
＜比較例１〜１５の評価結果＞
表面硬度を評価した結果を表１１に示す。表１１に示されるように、比較例１〜４では、十分に硬化していないか、硬化した場合であってもその表面強度は低く不十分なものであった。比較例５〜８では、ゲル化が起こるか、硬化した場合であっても、その表面硬度は保管後では大きく低下しており、保存安定性が低いものであった。比較例９〜１１では、保管後の場合において第二剤がゲル化してしまい、保存安定性が低いものであった。【０１８２】
また、比較例１２では、ゲル化は生じなかったものの、調製直後において十分な表面硬度を示さず、しかも調製直後と比べて調製後では表面硬度は著しく低下した。比較例１３は、保存安定性が不十分であり、比較例１４は、調製直後から第二剤がゲル化し、比較例１５は、アミン化合物が酸性成分によって中和されたため、調製直後においても十分に硬化しなかった。【０１８３】
【表１１】
2019131094.tif 000015
【０１８４】
３．実施例４０〜５１および比較例１６〜１９
実施例４０〜５１および比較例１６〜１９の接着性組成物を調製し、評価を行った。なお、これら接着性組成物は溶媒を含むものであり、実施例４０〜５１の接着性組成物については歯科用接着剤としても好適に利用できるものである。【０１８５】
（実施例４０〜５１）
実施例１において、化学重合開始剤の配合割合を表１に示す割合に変更し、重合性単量体成分として使用する酸性モノマー及び非酸性モノマー並びにこれらの配合量等を表１２に示すように変更した以外は実施例１と同様にして、調製直後及び保管後の接着性組成物を調製し、表面硬度および接着強度を測定した。ただし、接着強度測定の試験サンプルは、第一剤および第二剤を混合した混合組成物を円孔内に塗布した後に圧縮空気を吹き付けて溶媒を除去してから、両面テープの円孔と、金属アタッチメントの混合組成物が塗布された端面とを、両者の中心軸が一致するように圧接して作製した。なお、これら実施例は、何れも溶媒を用いた例であり、高い表面硬度が要求されない用途（硬化体層が薄く、接着力だけが要求される用途）への使用を想定したものである。【０１８６】
（比較例１６〜１９）
実施例４０において、使用する化学重合開始剤の成分及び配合割合を表８に示す割合に変更し、重合性単量体成分として使用する酸性モノマー及び非酸性モノマー並びにこれらの配合量等を表１３に示すように変更した以外は実施例１と同様にして、調製直後及び保管後の接着性組成物を調製し、表面硬度および接着強度を測定した。【０１８７】
【表１２】
2019131094.tif 000016
【０１８８】
【表１３】
2019131094.tif 000017
【０１８９】
＜実施例４０〜５１および比較例１６〜１９の評価結果＞
実施例４０〜５１の表面硬度および接着強度の測定結果と比較例１６〜１９の表面硬度の測定結果とを表１４に示す。表３に示されるように、実施例４０〜５１の接着性組成物は、調製直後及び保管後のいずれにおいても接着強度の双方共に良好結果を示した。【０１９０】
一方、比較例１６〜１９では、十分に硬化していないか、硬化した場合であってもその表面強度は低く不十分なものであった。このため、接着強度の測定は行わなかった。また、比較例１９では、表面硬度は低いものの硬化したため、接着強度の測定を試みた。しかし、比較例１９は、調製直後から手で簡単に外れる程度の極めて低い接着強度であったため、具体的な値は測定することができなかった。【０１９１】
【表１４】
2019131094.tif 000018
【手続補正書】
【提出日】令和2年4月7日(2020.4.7)
【手続補正１】
【補正対象書類名】明細書
【補正対象項目名】００７１
【補正方法】変更
【補正の内容】
【００７１】
これら二価の銅化合物の中でも、保存安定性の高さと、（ａ）チオ尿素化合物との作用性の高さとから、二価の銅化合物を構成する二価の銅原子に配位する配位子が、（ｉ）ハロゲン原子、（ｉｉ）酸素原子を含む原子団、または、（ｉｉｉ）窒素原子を含む原子団であることが好ましい。特に、配位子としては、（ｉｉ）酸素原子を含む原子団であることがより好ましく、このような配位子を有する二価の銅化合物としては、たとえば、硫酸銅（ＩＩ）、酢酸銅（ＩＩ）一水和物、アセチルアセトン銅（ＩＩ）が挙げられる。なお、（ｉｉ）配位子が酸素原子を含む原子団である場合は、酸素原子を含む原子団が、酸素原子を介して前記二価の銅原子に配位し、（ｉｉｉ）配位子が窒素原子を含む原子団である場合は、窒素原子を含む原子団が、窒素原子を介して前記二価の銅原子に配位するものである。
【手続補正２】
【補正対象書類名】明細書
【補正対象項目名】００９８
【補正方法】変更
【補正の内容】
【００９８】
なお、本願明細書において、「パーオキシエステルおよびハイドロパーオキサイド以外の有機過酸化物を実質的に含まない」とは、第二の部分組成物中において、（１）パーオキシエステルおよびハイドロパーオキサイド以外の有機過酸化物（以下、本段落においてのみ「有機過酸化物」あるいは「ＯＰ」と略す）を含有しない場合（有機過酸化物の含有量が０質量％）、あるいは、（２）（１）有機過酸化物を含有しない場合と比較したときにおいて、保存安定性および重合活性について明らかな有意差が認められない範囲で微量の有機過酸化物が第二の部分組成物に含有される場合、を意味する。ここで、上記（２）に示す場合、第二の部分組成物に含まれる（ｂ）パーオキシエステル（ＰＥ）の含有量に対して、有機過酸化物（ＯＰ）の含有量（２種類以上の有機過酸化物の場合はその合計含有量）がモル比：ＯＰ／ＰＥで０を超え２／１００以下とすることが好ましく、０を超え１／３００以下とすることがより好ましい。同様の観点から、第二の部分組成物に、ハイドロパーオキサイド（ＨＰ）および有機過酸化物（ＯＰ）の両方が微量含まれる場合、第二の部分組成物に含まれる（ｂ）パーオキシエステル（ＰＥ）の含有量に対して、ハイドロパーオキサイド（ＨＰ）と有機過酸化物（ＯＰ）との合計含有量がモル比：（ＨＰ＋ＯＰ）／ＰＥで０を超え２／１００以下とすることが好ましく、０を超え１／３００以下とすることがより好ましい。
【手続補正３】
【補正対象書類名】明細書
【補正対象項目名】０１０４
【補正方法】変更
【補正の内容】
【０１０４】
＜（ｅ）酸性基含有重合性単量体（酸性モノマー）＞
酸性モノマーとしては、少なくとも１つの酸性基と少なくとも１つのラジカル重合性不飽和基とを有する公知の重合性単量体が使用できる。ここで酸性基とは、この基を有するラジカル重合性単量体の水溶液または水懸濁液が酸性を呈するものであり、代表的には、カルボキシル基（−ＣＯＯＨ）、スルホ基（−ＳＯ３Ｈ）、ホスフィニコ基｛＝Ｐ（＝Ｏ）ＯＨ｝、ホスホノ基｛−Ｐ（＝Ｏ）（ＯＨ）２｝等のヒドロキシル基を有するものが例示される。また、このようなヒドロキシル基含有酸性基以外にも、２つのヒドロキシル基含有酸性基が脱水縮合した構造の酸無水物基、ヒドロキシル基含有酸性基のヒドロキシル基がハロゲンに置換された酸ハロゲン化物基等を挙げることができる。また、ラジカル重合性不飽和基も特に限定されず、公知のものであってよい。たとえば、（メタ）アクリロイル基、（メタ）アクリロイルオキシ基、（メタ）アクリロイルアミノ基、（メタ）アクリロイルチオ基等の（メタ）アクリロイル系基、ビニル基、アリル基、スチリル基等が例示される。
【手続補正４】
【補正対象書類名】明細書
【補正対象項目名】０１２８
【補正方法】変更
【補正の内容】
【０１２８】
＜＜組成例Ａ＞＞
＜第一の部分組成物＞
（ａ）チオ尿素化合物
（ｄ）アリールボレート化合物
（ｆ）酸性基非含有重合性単量体
（ｇ）充填材及び／又は（ｈ）溶媒
＜第二の部分組成物＞
（ｂ）パーオキシエステル
（ｃ）二価の銅化合物
（ｅ）酸性基含有重合性単量体
（ｆ）酸性基非含有重合性単量体
（ｇ）充填材及び／又は（ｈ）溶媒
【手続補正５】
【補正対象書類名】明細書
【補正対象項目名】０１２９
【補正方法】変更
【補正の内容】
【０１２９】
＜＜組成例Ｂ＞＞
＜第一の部分組成物＞
（ａ）チオ尿素化合物としてアセチルチオ尿素
（ｄ）アリールボレート化合物としてテトラフェニルホウ素のナトリウム塩
（ｆ）酸性基非含有重合性単量体
（ｇ）充填材及び／又は（ｈ）溶媒
＜第二の部分組成物＞
（ｂ）パーオキシエステルとしてｔ−ブチルパーオキシ−３，５，５−トリメチルヘキサノエート
（ｃ）二価の銅化合物として酢酸銅（ＩＩ）一水和物
（ｅ）酸性基含有重合性単量体
（ｆ）酸性基非含有重合性単量体
（ｇ）充填材及び／又は（ｈ）溶媒
【手続補正６】
【補正対象書類名】明細書
【補正対象項目名】０１３０
【補正方法】変更
【補正の内容】
【０１３０】
＜＜組成例Ｃ＞＞        
＜第一の部分組成物＞
（ａ）チオ尿素化合物としてベンゾイルチオ尿素
（ｄ）アリールボレート化合物としてテトラフェニルホウ素のナトリウム塩
（ｆ）酸性基非含有重合性単量体
（ｇ）充填材及び／又は（ｈ）溶媒
＜第二の部分組成物＞
（ｂ）パーオキシエステルとしてｔ−ブチルパーオキシ−３，５，５−トリメチルヘキサノエート
（ｃ）二価の銅化合物として酢酸銅（ＩＩ）一水和物
（ｅ）酸性基含有重合性単量体
（ｆ）酸性基非含有重合性単量体
（ｇ）充填材及び／又は（ｈ）溶媒
【手続補正７】
【補正対象書類名】明細書
【補正対象項目名】０１４４
【補正方法】変更
【補正の内容】
【０１４４】
＜一価の銅化合物＞
ＣｕＣｌ；塩化銅（Ｉ）
Ｃｕ２ＳＯ４；硫酸銅（Ｉ）
【手続補正８】
【補正対象書類名】明細書
【補正対象項目名】０１５７
【補正方法】変更
【補正の内容】
【０１５７】
＜各種評価＞
上記の様にして調製した第一剤および第二剤を質量比１：１で混合して得られた混合組成物およびその硬化体の接着強度と表面硬度とを評価した。また、第一剤および第二剤の保存安定性を調べる為に、下記（ａ）および（ｂ）に示す２種類の接着性組成物を用いて接着強度と表面硬度とを評価した。接着強度測定及び硬化体表面硬度測定の詳細を以下に示す。
（ａ）「調製直後」の接着性組成物
調製後３時間以内の第一剤及び第二剤の組合せからなる接着性組成物。
（ｂ）「保管後」の接着性組成物
上記（ａ）に示す調製直後の接着性組成物を構成する第一剤及び第二剤を夫々別容器に填入した状態にて、５０℃で２週間保管した後の接着性組成物。
【手続補正９】
【補正対象書類名】明細書
【補正対象項目名】０１５９
【補正方法】変更
【補正の内容】
【０１５９】
次に、この試験サンプルを３７℃の水中にて２４時間浸漬した後、万能試験機（ＡＧ−Ｉ型、島津製作所社製）を用いて、クロスヘッドスピード１ｍｍ／ｍｉｍの条件にて、引張荷重を加えた。この際、試験サンプルの接着面が破断するまで試験サンプルに加える引張荷重を徐々に増加させ、破断が生じた際の最大荷重から下式（１）を用いて接着強度を求めた。
式（１）  接着強度（ＭＰａ）＝最大荷重（Ｎ）／接着面積（ｍｍ２）
【手続補正１０】
【補正対象書類名】明細書
【補正対象項目名】０１７９
【補正方法】変更
【補正の内容】
【０１７９】
【表９】
2019131094.tif 000020
【手続補正１１】
【補正対象書類名】明細書
【補正対象項目名】０１８１
【補正方法】変更
【補正の内容】
【０１８１】
＜比較例１〜１５の評価結果＞
表面硬度を評価した結果を表１１に示す。表１１に示されるように、比較例１〜４では、十分に硬化していないか、硬化した場合であってもその表面硬度は低く不十分なものであった。比較例５〜８では、ゲル化が起こるか、硬化した場合であっても、その表面硬度は保管後では大きく低下しており、保存安定性が低いものであった。比較例９〜１１では、保管後の場合において第二剤がゲル化してしまい、保存安定性が低いものであった。
【手続補正１２】
【補正対象書類名】明細書
【補正対象項目名】０１８２
【補正方法】変更
【補正の内容】
【０１８２】
また、比較例１２では、ゲル化は生じなかったものの、調製直後において十分な表面硬度を示さず、しかも調製直後と比べて保管後では表面硬度は著しく低下した。比較例１３は、保存安定性が不十分であり、比較例１４は、調製直後から第二剤がゲル化し、比較例１５は、アミン化合物が酸性成分によって中和されたため、調製直後においても十分に硬化しなかった。
【手続補正１３】
【補正対象書類名】明細書
【補正対象項目名】０１８５
【補正方法】変更
【補正の内容】
【０１８５】
（実施例４０〜５１）
実施例１において、化学重合開始剤の配合割合を表２に示す割合に変更し、重合性単量体成分として使用する酸性モノマー及び非酸性モノマー並びにこれらの配合量等を表１２に示すように変更した以外は実施例１と同様にして、調製直後及び保管後の接着性組成物を調製し、表面硬度および接着強度を測定した。ただし、接着強度測定の試験サンプルは、第一剤および第二剤を混合した混合組成物を円孔内に塗布した後に圧縮空気を吹き付けて溶媒を除去してから、両面テープの円孔と、金属アタッチメントの混合組成物が塗布された端面とを、両者の中心軸が一致するように圧接して作製した。なお、これら実施例は、何れも溶媒を用いた例であり、高い表面硬度が要求されない用途（硬化体層が薄く、接着力だけが要求される用途）への使用を想定したものである。
【手続補正１４】
【補正対象書類名】明細書
【補正対象項目名】０１８９
【補正方法】変更
【補正の内容】
【０１８９】
＜実施例４０〜５１および比較例１６〜１９の評価結果＞
実施例４０〜５１の表面硬度および接着強度の測定結果と比較例１６〜１９の表面硬度の測定結果とを表１４に示す。表１４に示されるように、実施例４０〜５１の接着性組成物は、調製直後及び保管後のいずれにおいても接着強度および表面硬度の双方共に良好結果を示した。
【手続補正１５】
【補正対象書類名】明細書
【補正対象項目名】０１９０
【補正方法】変更
【補正の内容】
【０１９０】
一方、比較例１６〜１９では、十分に硬化していないか、硬化した場合であってもその表面硬度は低く不十分なものであった。このため、接着強度の測定は行わなかった。また、比較例１９では、表面硬度は低いものの硬化したため、接着強度の測定を試みた。しかし、比較例１９は、調製直後から手で簡単に外れる程度の極めて低い接着強度であったため、具体的な値は測定することができなかった。
【国際調査報告】
2019131094.tif 000021
2019131094.tif 000022
2019131094.tif 000023